(57)【要約】  本発明は、開口部のインク濡れ性に優れ、硬化膜が十分な撥液性を有する感光性樹脂組成物を提供することを目的とする。また、本発明は、表示不良の発生が少なく、その後の熱処理に対する高耐久性を持つ表示装置を提供することを目的とする。  上記目的を達するための本発明の感光性樹脂組成物の一態様は、少なくともアミド基またはウレタン基を有する撥液材（Ａ）、アルカリ可溶性樹脂（Ｂ）および、感光剤（Ｅ）を含有する感光性樹脂組成物であって、アルカリ可溶性樹脂（Ｂ）がポリイミド、ポリベンゾオキサゾール、ポリアミドイミド、それらの前駆体およびそれらの共重合体からなる群から選ばれる少なくとも１種類のアルカリ可溶性樹脂を含む感光性樹脂組成物である。【特許請求の範囲】
【請求項１】
少なくともアミド基またはウレタン基を有する撥液材（Ａ）、アルカリ可溶性樹脂（Ｂ）および、感光剤（Ｅ）を含有する感光性樹脂組成物であって、アルカリ可溶性樹脂（Ｂ）がポリイミド、ポリベンゾオキサゾール、ポリアミドイミド、それらの前駆体およびそれらの共重合体からなる群から選ばれる少なくとも１種類のアルカリ可溶性樹脂を含む感光性樹脂組成物。
【請求項２】
前記少なくともアミド基またはウレタン基を有する撥液材（Ａ）は、下記一般式（１）または下記一般式（１１）で表される構造単位を有する化合物を含む請求項１記載の感光性樹脂組成物。
【化１】
2020075592.tif 000036
（一般式（１）中、Ｒ１、Ｒ２およびＲ３は、水素原子または炭素数１〜４の１価の有機基を表し、それぞれ同一であっても異なっていてもよい。）
【化２】
2020075592.tif 000037
（一般式（１１）中、Ｒ１８は水素原子または炭素数１〜４の１価の有機基、Ｒ１９は炭素数１〜６の脂肪族基を表す。Ａは下記式（Ａ−１）または（Ａ−２）で表されるウレタン基を表す。）
【化３】
2020075592.tif 000038
【請求項３】
前記少なくともアミド基またはウレタン基を有する撥液材（Ａ）は、下記一般式（２）で表される構造単位または下記一般式（１３）で表される構造を有する化合物を含む請求項１または２に記載の感光性樹脂組成物。
【化４】
2020075592.tif 000039
（一般式（２）中、Ｒ４は水素原子または炭素数１〜４の１価の有機基、Ｒ５は炭素数１〜６の脂肪族基を表し、Ｒ６は炭素数３〜６のパーフルオロアルキル基を表す。）
【化５】
2020075592.tif 000040
（一般式（１３）中、Ｘは以下の構造式（ａ）〜（ｅ）より選ばれ、全てのＸが同一構造でもよく、複数の構造がランダムに、または、ブロック状に存在してもよい。ｍは繰り返し単位数を表す１〜１００の整数である。）
【化６】
2020075592.tif 000041
【請求項４】
前記少なくともアミド基またはウレタン基を有する撥液材（Ａ）は、一般式（１１）で表される構造単位および一般式（１３）で表される構造を有する化合物を含む請求項３に記載の感光性樹脂組成物。
【請求項５】
前記少なくともアミド基またはウレタン基を有する撥液材（Ａ）は、一般式（１）または一般式（１１）で表される構造単位の合計が該撥液材（Ａ）を構成する構造単位全体の１５〜８５モル％の範囲である請求項２〜４のいずれかに記載の感光性樹脂組成物。
【請求項６】
前記少なくともアミド基またはウレタン基を有する撥液材（Ａ）は、さらにエポキシ基を有する請求項１〜５のいずれかに記載の感光性樹脂化合物。
【請求項７】
前記少なくともアミド基またはウレタン基を有する撥液材（Ａ）の含有量は、前記アルカリ可溶性樹脂（Ｂ）１００質量部に対して、０．１〜１０質量部である請求項１〜６のいずれかに記載の感光性樹脂化合物。
【請求項８】
さらにフェノール樹脂およびポリヒドロキシスチレン樹脂からなる群から選ばれる少なくとも１種類の樹脂（Ｃ）を含有する請求項１〜７のいずれかに記載の感光性樹脂組成物。
【請求項９】
前記アルカリ可溶性樹脂（Ｂ）を１００質量部に対して、前記フェノール樹脂およびポリヒドロキシスチレン樹脂からなる群から選ばれる少なくとも１種類以上の樹脂（Ｃ）の総和が１０〜１００質量部である請求項８に記載の感光性樹脂組成物。
【請求項１０】
さらに熱架橋剤（Ｄ）を含有する請求項１〜９のいずれかに記載の感光性樹脂組成物。
【請求項１１】
さらに着色剤（Ｆ）を含有する請求項１〜１０のいずれかに記載の感光性樹脂組成物。
【請求項１２】
請求項１〜１１のいずれかに記載の感光性樹脂組成物の硬化物からなる硬化膜。
【請求項１３】
基板上に形成された格子状の隔壁を有する表示装置であって、該隔壁が請求項１２に記載の硬化膜を含む表示装置。
【請求項１４】
前記基板上に形成された格子状の隔壁が、隔壁の長さ方向及び基板の表面に対して垂直に割断した横断面が台形状の第１隔壁部と、該第１隔壁部の上部に横断面が台形状の第２隔壁部とを有する段差形状であり、該横断面において、該第１隔壁部の上面の幅をＡ、該第２隔壁部の底面の幅をＢとした場合、Ａ＞Ｂの関係を満たす請求項１３に記載の表示装置。
【請求項１５】
前記隔壁の膜厚が０．５〜５．０μｍであり、且つ、前記第１隔壁部の膜厚が０．１〜１．０μｍである請求項１４に記載の表示装置。
【請求項１６】
前記第１隔壁部と前記第２隔壁部が同一材料の硬化膜から形成されている請求項１４または請求項１５に記載の表示装置。
【請求項１７】
請求項１３〜１６のいずれかに記載の表示装置の隔壁で囲まれた領域内に、機能層を形成した表示装置。
【請求項１８】
隔壁の長さ方向及び基板の表面に対して垂直に割断した横断面において、該機能層の端部が前記第２隔壁部の側面上に位置する請求項１７に記載の表示装置。
【請求項１９】
請求項１７または請求項１８に記載の表示装置の機能層に有機ＥＬ発光材料、正孔注入材料、および正孔輸送材料からなる群から選ばれる少なくとも１種類を含む有機ＥＬ表示装置。
【請求項２０】
下記（１）〜（４）の工程をこの順に有する隔壁付基板の製造方法。
（１）第一電極を有する基板上に請求項１〜１１のいずれかに記載された感光性樹脂組成物を塗布し感光性樹脂膜を形成する工程
（２）前記感光性樹脂膜を露光する工程
（３）露光した感光性樹脂膜を現像する工程
（４）現像した感光性樹脂膜を加熱処理することで隔壁を形成する工程
【請求項２１】
下記（５）〜（６）の工程をこの順に有する表示装置の製造方法。
（５）請求項１〜１１のいずれかに記載の感光性樹脂組成物の硬化物を含む隔壁を有する隔壁付基板において、該隔壁で囲まれた領域内に機能性インクをインクジェットで塗布して機能層を形成する工程
（６）該機能層上に第２電極形成を形成する工程
【発明の詳細な説明】
【技術分野】
【０００１】
本発明は、感光性樹脂組成物、硬化膜、および該硬化膜を用いた表示装置に関する。
【背景技術】
【０００２】
スマートフォン、タブレットＰＣ、テレビなど、薄型ディスプレイを有する表示装置において有機エレクトロルミネッセンス（以下、「有機ＥＬ」）発光素子を用いた製品が多く開発されている。一般に、有機ＥＬ発光素子は、基板上に、駆動回路、平坦化層、第一電極、絶縁層、発光層および第二電極を有し、対向する第一電極と第二電極との間に、電圧を印加することで発光することができる。これらのうち、平坦化層用材料および絶縁層用材料としては、紫外線照射によるパターニング可能な感光性樹脂組成物が一般に用いられている。中でもポリイミド系やポリベンゾオキサゾール系の樹脂を用いた感光性樹脂組成物は、樹脂の耐熱性が高く、硬化膜から発生するガス成分が少ないため、高耐久性の有機ＥＬ表示装置を与えることができる点で好適に用いられている（特許文献１）。【０００３】
近年は、発光層の形成に、インクジェット法に代表される印刷法が利用されるようになってきている。具体的には、例えば、基板上に隔壁パターンを形成した後に、隔壁間の開口部に、インクジェット法を用いて、発光材料、正孔輸送材料、電子輸送材料等の機能材料溶液を滴下し、機能層を有する有機ＥＬ発光素子を形成する方法が知られている。【０００４】
インクジェット法によって機能材料溶液を決められた隔壁パターンの区画内に滴下するためには、隔壁パターンに撥液性を発現させる必要がある。これを実現するために、基板上の隔壁パターンの上層面に、プラズマ照射によるフッ素化処理を施して撥液性を発現させる方法が検討されている（特許文献２）。【０００５】
また、他には撥液性を有する化合物を添加した感光性樹脂組成物により隔壁を形成する方法が検討されている。例えば、特定のフッ素系ポリマーを含むレジスト組成物（特許文献３）、シラン化合物を有するフッ素含有化合物とノボラック型フェノール樹脂を主成分とした感光性樹脂組成物（特許文献４）が検討されている。
【先行技術文献】
【特許文献】
【０００６】
【特許文献１】特開２００２−９１３４３号公報
【特許文献２】特許第４６１２７７３号公報
【特許文献３】特開２０１２−２２０８６０号公報
【特許文献４】特許第６０９８６３５号公報
【発明の概要】
【発明が解決しようとする課題】
【０００７】
しかし、有機ＥＬ発光素子に対して駆動寿命の長寿命化などの高い耐久性の要求は年々厳しくなっており、高温、高湿、光照射といった加速条件での耐久性試験後でも発光素子としての性能維持が求められている。【０００８】
特許文献１の技術は形成した隔壁に撥液性を有さないため、インクジェット法により滴下された機能材料溶液が隔壁を越えて近傍の画素内に混入し、発光不良を生じるという問題がある。【０００９】
特許文献２の技術はフッ素化処理により隔壁間の開口部にも撥液成分が付着し、開口部のインク濡れ性が不十分になるという問題が生じていた。【００１０】
また、特許文献３および特許文献４の技術は、十分な撥液性を備え、感光性樹脂組成物としてパターン形成が可能であるが、主成分となる樹脂がフェノール化合物を使用しているため、隔壁パターンを構成する樹脂組成物からの脱ガス成分によって表示不良が発生しやすく、有機ＥＬ素子の駆動寿命を大幅に損ねるという問題を生じていた。【００１１】
そこで、本発明は上記のような従来技術に伴う問題点を解決し、開口部のインク濡れ性に優れ、硬化膜が十分な撥液性を有する感光性樹脂組成物を提供することを目的とする。また、本発明は、該感光性樹脂組成物の硬化膜を具備し、表示不良の発生が少なく、その後の熱処理に対する高耐久性を持つ表示装置を提供することを目的とする。
【課題を解決するための手段】
【００１２】
上記課題を解決するため、本発明は以下の構成を有する。すなわち、
本発明の感光性樹脂組成物の第一の態様は、少なくともアミド基またはウレタン基を有する撥液材（Ａ）、アルカリ可溶性樹脂（Ｂ）および、感光剤（Ｅ）を含有する感光性樹脂組成物であって、アルカリ可溶性樹脂（Ｂ）がポリイミド、ポリベンゾオキサゾール、ポリアミドイミド、それらの前駆体およびそれらの共重合体からなる群から選ばれる少なくとも１種類のアルカリ可溶性樹脂を含む。【００１３】
また、本発明の硬化膜の第一の態様は、本発明の感光性樹脂組成物の第一の態様の硬化物からなる。【００１４】
また、本発明の表示装置の第一の態様は、基板上に形成された格子状の隔壁を有する表示装置であって、該隔壁が本発明の硬化膜の第一の態様を含む。【００１５】
また、本発明の隔壁付基板の製造方法の第一の態様は、下記（１）〜（４）の工程をこの順に有する。
（１）第一電極を有する基板上に本発明の感光性樹脂組成物の第一の態様を塗布し感光性樹脂膜を形成する工程
（２）前記感光性樹脂膜を露光する工程
（３）露光した感光性樹脂膜を現像する工程
（４）現像した感光性樹脂膜を加熱処理することで隔壁を形成する工程。【００１６】
また、本発明の表示装置の製造方法の第一の態様は、下記（５）〜（６）の工程をこの順に有する。
（５）本発明の感光性樹脂組成物の第一の態様の硬化物を含む隔壁を有する隔壁付基板において、該隔壁で囲まれた領域内に機能性インクをインクジェットで塗布して機能層を形成する工程
（６）該機能層上に第２電極形成を形成する工程。
【発明の効果】
【００１７】
開口部のインク濡れ性に優れ、硬化膜が十分な撥液性を有する感光性樹脂組成物を提供することが可能である。また、本発明は、該感光性樹脂組成物の硬化膜を具備し、表示不良の発生が少なく、その後の熱処理に対する高耐久性を持つ表示装置を提供することが可能である。
【図面の簡単な説明】
【００１８】
【図１】基板上に形成された格子状の隔壁を、隔壁の長さ方向及び基板の表面に対して垂直に割断した横断面の一例である。
【図２】実施例における評価に使用する基板の概略図である。
【発明を実施するための形態】
【００１９】
本発明の実施の形態について詳細に説明する。
【００２０】
本発明の感光性樹脂組成物の第一の態様は、少なくともアミド基またはウレタン基を有する撥液材（Ａ）、アルカリ可溶性樹脂（Ｂ）および、感光剤（Ｅ）を含有する感光性樹脂組成物であって、アルカリ可溶性樹脂（Ｂ）がポリイミド、ポリベンゾオキサゾール、ポリアミドイミド、それらの前駆体およびそれらの共重合体からなる群から選ばれる少なくとも１種類のアルカリ可溶性樹脂を含む。
【００２１】
本発明の感光性樹脂組成物の第一の態様は、硬化膜表面に撥液性を付与するために、少なくともアミド基またはウレタン基を有する撥液材（Ａ）を含有する。なお、本発明の感光性樹脂組成物の第一の態様において、「少なくともアミド基またはウレタン基を有する撥液材（Ａ）」を「（Ａ）成分」または「撥液材（Ａ）」と呼ぶ場合がある。（Ａ）成分がアミド基またはウレタン基を有することで、後述するアルカリ可溶性樹脂（Ｂ）との相溶性を向上し、ハジキ等の欠点を低減させ、硬化膜の膜厚均一性を向上する効果があり、その結果として、表示装置の表示不良を低減する。特に、本発明の感光性樹脂組成物の第一の態様においては、アルカリ可溶性樹脂（Ｂ）がポリイミド、ポリベンゾオキサゾール、ポリアミドイミド、それらの前駆体およびそれらの共重合体からなる群から選ばれる少なくとも１種類のアルカリ可溶性樹脂を含むため、顕著に相溶性向上の効果を得ることができる。
【００２２】
少なくともアミド基またはウレタン基を有する撥液材（Ａ）は、下記一般式（１）または下記一般式（１１）で表される構造単位を有する化合物を含むことが好ましい。
【００２３】
【化１】
2020075592.tif 000002
【００２４】
一般式（１）中、Ｒ１、Ｒ２およびＲ３は、水素原子または炭素数１〜４の１価の有機基を表し、それぞれ同一であっても異なっていてもよい。
【００２５】
【化２】
2020075592.tif 000003
【００２６】
一般式（１１）中、Ｒ１８は水素原子または炭素数１〜４の１価の有機基、Ｒ１９は炭素数１〜６の脂肪族基を表す。Ａは下記（Ａ−１）または（Ａ−２）のウレタン基を表す。
【００２７】
【化３】
2020075592.tif 000004
【００２８】
一般式（１）または一般式（１１）で表される構造単位を有する化合物は、例えば、下記一般式（３）で表される（メタ）アクリルアミドモノマーまたは下記一般式（１２）で表される（メタ）アクリレートモノマーを（共）重合することで得ることができる。
【００２９】
【化４】
2020075592.tif 000005
【００３０】
一般式（３）中、Ｒ１、Ｒ２およびＲ３は水素原子または炭素数１〜４の１価の有機基を表し、それぞれ同一であっても異なっていてもよい。
【００３１】
【化５】
2020075592.tif 000006
【００３２】
一般式（１２）中、Ｒ１８は水素原子または炭素数１〜４の１価の有機基、Ｒ１９は炭素数１〜６の脂肪族基を表す。Ａは下記式（Ａ−１）または（Ａ−２）で表されるウレタン基を表す。
【００３３】
【化６】
2020075592.tif 000007
【００３４】
一般式（３）で表される、（メタ）アクリルアミドモノマーの好ましい例としては、Ｎ，Ｎ−ジメチルアクリルアミド、Ｎ，Ｎ−ジエチルアクリルアミドなどが挙げられる。
【００３５】
また、一般式（１２）で表される、（メタ）アクリレートモノマーの好ましい例としては、下記の構造が挙げられる。
【００３６】
【化７】
2020075592.tif 000008
【００３７】
アルカリ可溶性樹脂（Ｂ）との相溶性が向上しやすいことから、一般式（１）または一般式（１１）で表される構造単位の合計は、撥液材（Ａ）を構成する構造単位全体の１５モル％以上が好ましく、３０モル％以上であることがより好ましい。また、撥液性をより向上させるためには、８５モル％以下が好ましく、７０モル％以下がさらに好ましい。
【００３８】
本発明の感光性樹脂組成物の第一の態様において、少なくともアミド基またはウレタン基を有する撥液材（Ａ）は、アルカリ溶解性向上の観点から、ウレタン基を有する化合物を含有することが好ましく、一般式（１１）で表される構造単位を有する化合物を含有することが、より好ましい。アルカリ溶解性を向上させることで、アルカリ現像時に開口部の残渣が低減するため、開口部に塗布する機能性インクの濡れ性をより向上させることができる。結果として、機能性インクより形成される機能層の膜厚均一性が向上しやすくなり、表示装置の表示不良を低減させやすくなり、耐久性がより向上しやすくなる。
【００３９】
少なくともアミド基またはウレタン基を有する撥液材（Ａ）は、一般式（２）で表される構造単位または一般式（１３）で表される構造を有する化合物を含むことが好ましい。一般式（２）で表される構造単位または一般式（１３）で表される構造を有することで、硬化膜表面に撥液性を付与しやすくすることができる。
【００４０】
【化８】
2020075592.tif 000009
【００４１】
一般式（２）中、Ｒ４は水素原子または炭素数１〜４の１価の有機基、Ｒ５は炭素数１〜６の脂肪族基を表し、Ｒ６は炭素数３〜６のパーフルオロアルキル基を表す。
【００４２】
【化９】
2020075592.tif 000010
【００４３】
一般式（１３）中、Ｘは以下の構造式（ａ）〜（ｅ）より選ばれ、全てのＸが同一構造でもよく、複数の構造がランダムに、または、ブロック状に存在してもよい。ｍは繰り返し単位数を表す１〜１００の整数である。
【００４４】
【化１０】
2020075592.tif 000011
【００４５】
一般式（２）で表される構造単位または一般式（１３）で表される構造を有する化合物は、例えば、一般式（４）で表される（メタ）アクリレートモノマー、または一般式（１３）で表される構造を有するモノマーを（共）重合することで得ることができる。
【００４６】
【化１１】
2020075592.tif 000012
【００４７】
一般式（４）中、Ｒ４は水素原子または炭素数１〜４の１価の有機基、Ｒ５は炭素数１〜６の脂肪族基を表し、Ｒ６は炭素数３〜６のパーフルオロアルキル基を表す。
【００４８】
一般式（４）で表される、パーフルオロアルキル基を有する（メタ）アクリレートモノマーの好ましい例としては、２−（パーフルオロブチル）エチル（メタ）アクリレート、２−（パーフルオロヘキシル）エチル（メタ）アクリレート、等が挙げられる。
【００４９】
一般式（１３）で表される構造を有するモノマーの好ましい例としては、下記の構造を有するモノマーなどが挙げられる。
【００５０】
【化１２】
2020075592.tif 000013
【００５１】
【化１３】
2020075592.tif 000014
【００５２】
本発明の感光性樹脂組成物の第一の態様において、少なくともアミド基またはウレタン基を有する撥液材（Ａ）は、アルカリ溶解性をより向上させる観点から、一般式（１３）で表される構造を有する化合物を含有することが好ましい。アルカリ溶解性をより向上させることで、アルカリ現像時に開口部の残渣が低減するため、開口部に塗布する機能性インクの濡れ性をより向上させることができる。結果として、機能性インクより形成される機能層の膜厚均一性が向上し、表示装置の表示不良の低減、および、耐久性の向上を得られやすくすることができる。
【００５３】
本発明の感光性樹脂組成物の第一の態様は、少なくともアミド基またはウレタン基を有する撥液材（Ａ）は、ウレタン基および一般式（１３）で表される構造を有する化合物を含む。かかる化合物を含むことにより、（Ａ）成分のアルカリ溶解性がさらに向上しやすくなる。本発明の感光性樹脂組成物の第一の態様は、一般式（１１）で表される構造単位および一般式（１３）で表される構造を有する化合物を含むことが、より好ましい。
【００５４】
ウレタン基および一般式（１３）で表される構造を有する化合物であり、かつ、一般式（１１）で表される構造単位および一般式（１３）で表される構造を有する化合物を含む撥液材の市販品として、“メガファック（登録商標）”ＲＳ−７２−Ｋ、ＲＳ−７２−Ａ、ＲＳ−７５、ＲＳ−７６−Ｅ、ＲＳ−７６−ＮＳ、ＲＳ−７８、ＲＳ−９０（ＤＩＣ株式会社製）が挙げられる。
【００５５】
少なくともアミド基またはウレタン基を有する撥液材（Ａ）は、さらにエポキシ基を有することが好ましい。エポキシ基を有することにより、アルカリ可溶性樹脂（Ｂ）と重縮合して発光素子としての耐久性をさらに向上させやすくなる。（Ａ）成分は、さらに一般式（５）で表される構造単位を有することがより好ましい。一般式（５）で表される構造単位を有する成分（Ａ）は、例えば、一般式（６）で表されるエポキシ基含有（メタ）アクリレートモノマーを共重合成分の一つとして共重合することで得ることができる。
【００５６】
【化１４】
2020075592.tif 000015
【００５７】
【化１５】
2020075592.tif 000016
【００５８】
一般式（５）および（６）中、Ｒ７は水素原子または炭素数１〜４の１価の有機基、Ｒ８はエポキシ基を有する炭素数２〜１６の１価の有機基を表す。
【００５９】
一般式（６）で表されるエポキシ基含有（メタ）アクリレートモノマーの好ましい例としては、グリシジルアクリレート、グリシジルメタクリレート、４−ヒドロキシブチルアクリレートグリシジルエーテル（４−ＨＢＡＧＥ）、４−ヒドロキシブチルメタリレートグリシジルエーテル、脂環式エポキシ基を有するアクリレート、脂環式エポキシ基を有するメタリレートが挙げられる。
【００６０】
さらに、一般式（５）で表される構造単位は、撥液材（Ａ）を構成する構造単位全体の１０モル％以上が好ましく、２０モル％以上であることがより好ましい。この範囲であれば、感光性樹脂組成物の硬化膜を形成する際に、アルカリ可溶性樹脂（Ｂ）と重縮合し、耐熱性の高い硬化膜を形成し、感光性樹脂組成物の硬化膜の耐熱性が上がり、表示装置の耐久性が向上する。また、撥液性やアルカリ可溶性樹脂（Ｂ）との相溶性向上の効果を得るため、５０モル％以下が好ましく、４０モル％以下がさらに好ましい。
【００６１】
少なくともアミド基またはウレタン基を有する撥液材（Ａ）は、さらに異なる官能基置換（メタ）アクリルモノマーを共重合させた共重合物でもよい。さらに異なる官能基置換（メタ）アクリルモノマーを共重合させることにより、撥液性と溶解性のバランスをとりやすくすることができる。例えば、水酸基含有（メタ）アクリレート類、水酸基含有（メタ）アクリルアミド類、アルコキシ基含有（メタ）アクリレート類、ブロックイソシアネート基含有（メタ）アクリレート類、フェノキシ基含有（メタ）アクリレート類、アルキル（メタ）アクリレート類、ビニル基含有化合物類などが挙げられる。
【００６２】
水酸基含有（メタ）アクリレート類は、例えば２−ヒドロキシエチル（メタ）アクリレート等が挙げられる。
【００６３】
水酸基含有（メタ）アクリルアミド類は、例えばＮ−ヒドロキシメチルアクリルアミド等が挙げられる。
【００６４】
アルコキシ基を有する（メタ）アクリレート類は、例えば、３−メタクリロキシプロピルメチルジメトキシシラン等が挙げられる。
【００６５】
ブロックイソシアネート基含有（メタ）アクリレート類は、例えば、メタクリル酸２−（０−［１’−メチルプロピリデンアミノ］カルボキシアミノ）エチル（カレンズＭＯＩ−ＢＭ：昭和電工株式会社製；登録商標）等が挙げられる。
【００６６】
フェノキシ基含有（メタ）アクリレート類は、例えば、２−フェノキシベンジルアクリレート、３−フェノキシベンジルアクリレート等が挙げられる。
【００６７】
アルキル（メタ）アクリレート類は、無置換、又はアミノ基、モノアルキルアミノ基、ジアルキルアミノ基、炭化水素芳香環、複素環の少なくとも何れかで置換され若しくはヒドロキシ基に酸無水物が開裂付加していてもよい直鎖状、分岐鎖状、及び／又は環状で炭素数１〜１２のアルキル基を有する無置換又は置換アルキル（メタ）アクリレートである希釈モノマー、例えば、アルキルアクリレート等が挙げられる。
【００６８】
ビニル基含有化合物類は、例えばｎ−ブチルビニルエーテル等が挙げられる。
【００６９】
少なくともアミド基またはウレタン基を有する撥液材（Ａ）に含まれる化合物は、通常、（共）重合物である。撥液剤（Ａ）に含まれる化合物としての（共）重合物は、公知の重合方法で得ることができる。（共）重合物は、例えば、ラジカル重合やアニオン重合等のようなイオン重合で得られてもよい。また、ランダム共重合体、ブロック共重合体、グラフト（共）重合体のいずれであってもよく、交互共重合体であってもよい。ここではラジカル（共）重合方法を例に挙げる。例えばジメチル（メタ）アクリルアミドの所定量と、所定量のフッ素含有（メタ）アクリレートモノマーと、必要に応じて、所定量のエポキシ基含有（メタ）アクリレート類、水酸基含有（メタ）アクリレート類、水酸基含有（メタ）アクリルアミド類、アルコキシ基含有（メタ）アクリレート類、ブロックイソシアネート基含有（メタ）アクリレート類、フェノキシ基含有（メタ）アクリレート類、アルキル（メタ）アクリレート類、ビニル基含有化合物類を、適宜溶媒中、ラジカル重合開始剤、必要に応じて連鎖移動剤の存在下でランダム共重合させることで、（Ａ）成分を得ることができる。ラジカル重合開始剤としては、例えばｔｅｒｔ−ブチルパーオキシ−２−エチルヘキサノエイトを用いることができる。連鎖移動剤としては、例えばドデシルメルカプタンを用いることができる。また、溶媒としては、例えばシクロヘキサノン等の不活性溶媒を用いることができる。
【００７０】
少なくともアミド基またはウレタン基を有する撥液材（Ａ）の重量平均分子量は、１５００〜５００００の範囲であることが好ましい。この範囲内の分子量とすることにより、感光性樹脂組成物に用いられる溶媒へより容易に溶解することができる。また、この範囲内の分子量とすることにより、感光性樹脂組成物溶液の消泡性が高くなりやすい。
【００７１】
少なくともアミド基またはウレタン基を有する撥液材（Ａ）は、アルカリ可溶性樹脂（Ｂ）１００質量部に対して、得られた硬化膜が撥液性を十分に発現しやすくなる観点から、０．１質量部以上が好ましく、０．３質量部以上がより好ましい。また、画素内に撥液性を生じさせにくく、高い耐久性が得られやすくなる観点から、１０質量部以下が好ましく、５質量部以下がより好ましい。
【００７２】
本発明の感光性樹脂組成物の第一の態様は、アルカリ可溶性樹脂（Ｂ）（以下、（Ｂ）成分と呼ぶ場合がある。）を含有する。本発明の感光性樹脂組成物の第一の態様において、アルカリ可溶性樹脂とは、以下に定義する溶解速度が５０ｎｍ／分以上である樹脂をいう。詳細には、γ−ブチロラクトンに樹脂を溶解した溶液をシリコンウエハ上に塗布し、１２０℃で４分間プリベークを行って膜厚１０μｍ±０．５μｍのプリベーク膜を形成し、前記プリベーク膜を２３±１℃の２．３８質量％テトラメチルアンモニウムヒドロキシド水溶液に１分間浸漬した後、純水でリンス処理したときの膜厚減少から求められる溶解速度が５０ｎｍ／分以上である樹脂をいう。
【００７３】
本発明の感光性樹脂組成物の第一の態様において、アルカリ可溶性樹脂（Ｂ）は、アルカリ可溶性を付与するため、樹脂の構造単位中および／またはその主鎖末端にアルカリ可溶性基を有することが好ましい。アルカリ可溶性基とはアルカリと相互作用、または反応することによりアルカリ溶液に対する溶解性を増加させる官能基を指し、具体的には酸性基などが挙げられる。好ましいアルカリ可溶性基としてはカルボキシル基、フェノール性水酸基、スルホン酸基、チオール基などが挙げられる。
【００７４】
本発明の第一の態様におけるアルカリ可溶性樹脂（Ｂ）は、ポリイミド、ポリベンゾオキサゾール、ポリアミドイミド、それらの前駆体およびそれらの共重合体からなる群から選ばれる少なくとも１種類のアルカリ可溶性樹脂を含む。これらのアルカリ可溶性樹脂は単独で用いてもよく、また複数のアルカリ可溶性樹脂を組み合わせて用いてもよい。これらのアルカリ可溶性樹脂は、耐熱性が高いため、表示装置に用いると、熱処理後の２００℃以上の高温下におけるアウトガス量が少なくなり、表示装置の耐久性を高めることができる。
【００７５】
アルカリ可溶性樹脂（Ｂ）として用いられるポリイミド、ポリベンゾオキサゾール、ポリアミドイミド、それらの前駆体およびそれらの共重合体についての好適な態様等は、後述の本発明の感光性樹脂組成物の第二の態様におけるアルカリ可溶性樹脂（Ｂ−Ｉ）についての説明のとおりである。
【００７６】
本発明の感光性樹脂組成物の第一の態様は、さらにフェノール樹脂およびポリヒドロキシスチレン樹脂からなる群から選ばれる少なくとも１種類の樹脂（Ｃ）（以下、（Ｃ）成分と呼ぶ場合がある。）を含有することが好ましい。これらの樹脂は相溶化剤としての機能を持ち、これらを混合することで、（Ａ）成分と（Ｂ）成分の相溶性をより向上させ、各成分の現像液への溶解性が安定化することに寄与し、パターンの直進性が向上しやすくなる。その結果として、表示装置の表示不良が低減することが期待される。また、後述する感光剤（Ｅ）としてポジタイプのものを用いる場合、（Ｃ）成分を含有することで、現像工程の膜べり量を低下させる事ができるため、（Ａ）成分を現像後の膜表面に留めやすくする効果があり、良好な撥液性を得るためのプロセスマージンを向上させることができる。
【００７７】
本発明の感光性樹脂組成物の第一の態様において、前記アルカリ可溶性樹脂（Ｂ）を１００質量部に対して、前記フェノール樹脂およびポリヒドロキシスチレン樹脂からなる群から選ばれる少なくとも１種類以上の樹脂（Ｃ）の総和が１０〜１００質量部であることが好ましい。（Ａ）成分と（Ｂ）成分の相溶性を向上させてパターンの直進性を良好とし、表示装置の表示不良を低減させやすくする観点から、（Ｃ）成分の総和は、１０質量部以上が好ましく、３０質量部以上がさらに好ましい。また、感光性樹脂組成物の硬化膜の耐久性を低下しにくくする観点から、１００質量部以下が好ましく、８０質量部以下がさらに好ましい。
【００７８】
フェノール樹脂およびポリヒドロキシスチレン樹脂からなる群から選ばれる少なくとも１種類の樹脂（Ｃ）の好適な態様等は、後述の本発明の感光性樹脂組成物の第二の態様におけるフェノール樹脂、ポリヒドロキシスチレン樹脂のいずれか少なくとも１種類以上の樹脂（Ｃ−Ｉ）についての説明のとおりである。
【００７９】
本発明の感光性樹脂組成物の第一の態様は、さらに熱架橋剤（Ｄ）を含有することが好ましい。熱架橋剤（Ｄ）を含有することにより、表示装置の耐久性がより向上しやすくなる。熱架橋剤（Ｄ）の好適な態様等は、後述の本発明の感光性樹脂組成物の第二の態様における熱架橋剤（Ｄ−Ｉ）についての説明のとおりである。
【００８０】
本発明の感光性樹脂組成物の第一の態様は、感光剤（Ｅ）を含有する。感光剤（Ｅ）は光によって硬化するネガタイプでも、光によって可溶化するポジタイプでも良い。感光剤（Ｅ）として、（ｅ−１）重合性不飽和化合物および光重合開始剤、または、（ｅ−２）キノンジアジド化合物などを好ましく含有することができる。本発明の感光性樹脂組成物の第一の態様では、後術する段差形状の隔壁をハーフトーン加工により１回のフォトリソグラフィで形成する観点から、ポジタイプが好ましい。感光剤（Ｅ）の好適な態様等は、後述の本発明の感光性樹脂組成物の第二の態様における感光剤（Ｅ−Ｉ）についての説明のとおりである。
【００８１】
本発明の感光性樹脂組成物の第一の態様は、さらに着色剤（Ｆ）を含有することが好ましい。着色剤（Ｆ）の具体例としては、電子情報材料の分野で一般的に用いられる、公知の有機顔料、無機顔料または染料などが挙げられる。着色剤（Ｆ）は、好ましくは有機顔料および／または無機顔料であるとよい。着色剤（Ｆ）の好適な態様等は、後述の本発明の感光性樹脂組成物の第二の態様における着色剤（Ｆ−Ｉ）についての説明のとおりである。
【００８２】
本発明の感光性樹脂組成物の第一の態様は、有機溶剤（Ｇ）を含有することが好ましい。有機溶剤（Ｇ）としては、例えば、エーテル類、アセテート類、エステル類、ケトン類、芳香族炭化水素類、アミド類又はアルコール類の化合物が挙げられる。有機溶剤（Ｇ）の好適な態様等は、後述の本発明の感光性樹脂組成物の第二の態様における有機溶剤（Ｇ−Ｉ）についての説明のとおりである。
【００８３】
本発明の感光性樹脂組成物の第一の態様は、密着改良剤を含有することができる。密着改良剤の好適な態様等は、後述の本発明の感光性樹脂組成物の第二の態様における密着剤についての説明のとおりである。
【００８４】
次に、本発明の感光性樹脂組成物を製造する方法について説明する。本発明の感光性樹脂組成物の第一の態様は、例えば、前記（Ａ）成分〜着色剤（Ｆ）を有機溶剤（Ｇ）に溶解させることにより得ることができる。溶解方法としては、撹拌や加熱などが挙げられる。加熱する場合、加熱温度は樹脂組成物の性能を損なわない範囲で設定することが好ましく、通常、２０℃〜８０℃である。また、各成分の溶解順序は特に限定されず、例えば、溶解性の低い化合物から順次溶解させる方法がある。
【００８５】
得られた感光性樹脂組成物は、濾過フィルターを用いて濾過し、ゴミや粒子を除去することが好ましい。濾過フィルターの好適な態様等は、後述の本発明の感光性樹脂組成物の第二の態様における濾過フィルターについての説明のとおりである。
【００８６】
本発明の硬化膜の第一の態様は、本発明の感光性樹脂組成物の第一の態様の硬化物からなる。
【００８７】
本発明の硬化膜の第一の態様を製造する方法の説明は、後述の本発明の感光性樹脂組成物の第二の態様の硬化膜の製造方法に対応する。
【００８８】
本発明の硬化膜の第一の態様は、有機ＥＬ表示装置や半導体装置、多層配線板等の電子部品に使用することができる。具体的には、有機ＥＬ素子の隔壁、有機ＥＬ素子を用いた表示装置の駆動回路付き基板の平坦化層、半導体装置または半導体部品の再配線間の層間絶縁膜、半導体のパッシベーション膜、半導体素子の保護膜、高密度実装用多層配線の層間絶縁膜、回路基板の配線保護絶縁層、固体撮像素子のオンチップマイクロレンズや各種ディスプレイ・固体撮像素子用平坦化層などの用途に好適に用いられる。本発明の硬化膜の第一の態様を配置した表面保護膜や層間絶縁膜等を有する電子デバイスとしては、例えば、耐熱性の低い磁気抵抗メモリ（以下、ＭＲＡＭという）などが挙げられる。すなわち、本発明の硬化膜の第一の態様は、ＭＲＡＭの表面保護膜用として好適である。また、基板上に形成された第一電極と、前記第一電極に対向して設けられた第二電極とを含む表示装置、具体的には例えば、ＬＣＤ、ＥＣＤ、ＥＬＤ、有機ＥＬなどの表示装置の隔壁や絶縁層に用いることができる。さらに好ましくは、基板上に形成された格子状の隔壁で囲まれた領域（画素）内に機能性インクをインクジェットで塗布して機能層を形成する表示装置の隔壁として使用することができる。本発明の硬化膜の第一の態様は、良好な撥液性を有し、インクジェット方式で塗布されたインクが、隣接する画素内への浸入を防ぐことで、表示不良の発生が少なくなる。さらに、本発明の硬化膜の第一の態様は、高温下におけるアウトガス量が少ないため、機能層に有機ＥＬ発光材料、正孔注入材料、および正孔輸送材料からなる群から選ばれる少なくとも１種類以上を含む有機ＥＬ表示装置に好適に用いることができる。
【００８９】
本発明の硬化膜の第一の態様は、ＪＩＳ−Ｒ３２５８に準拠し、静滴法にてプロピレングリコールモノメチルエーテルアセテートを滴下したときの硬化膜の表面の接触角が、３０°以上であることが好ましく、４０°以上であることがより好ましい。硬化膜の表面の接触角は、例えば、少なくともアミド基またはウレタン基を有する撥液材（Ａ）の含有量を増やすと大きくなり、撥液材（Ａ）の含有量を減らすと小さくなる。よって、例えば、少なくともアミド基またはウレタン基を有する撥液材（Ａ）の含有量を調整することにより上記範囲とすることができる。
【００９０】
本発明の表示装置の第一の態様は、基板上に形成された格子状の隔壁を有する表示装置であって、該隔壁が本発明の硬化膜の第一の態様を含む。本発明の硬化膜の第一の態様を含むことにより、表示装置の表示不良の発生を少なくすることができる。また、熱処理後の２００℃以上の高温下におけるアウトガス量が少なくなり、表示装置の耐久性を高めることができる。さらに、本発明の硬化膜の第一の態様は、良好な撥液性を有するため、格子状の隔壁で囲われた画素内にインクジェット方式で塗布されたインクが、隣接する画素内への浸入を防ぐことで、表示不良の発生が少なくなる。
【００９１】
本発明の表示装置の第一の態様では、前記基板上に形成された格子状の隔壁が、隔壁の長さ方向及び基板の表面に対して垂直に割断した横断面が台形状の第１隔壁部と、該第１隔壁部の上部に横断面が台形状の第２隔壁部とを有する段差形状であり、該横断面において、該第１隔壁部の上面の幅をＡ、該第２隔壁部の底面の幅をＢとした場合、Ａ＞Ｂの関係を満たすことが好ましい。図１に、基板上に形成された格子状の隔壁を、隔壁の長さ方向及び基板の表面に対して垂直に割断した横断面の概略図の一例を示す。隔壁は、第一電極２を有する基板８上に形成される。図１の例では、隔壁が、第１隔壁部９の上部に横断面が台形状の第２隔壁部１０とを有する段差形状であり、Ａ＞Ｂの関係を満たす。
【００９２】
一般的に、基板上に形成された格子状の隔壁で囲まれた領域（画素）内に機能性インクをインクジェットで塗布して機能層を形成する場合、機能性インクの塗布後、機能性インクに含まれる溶媒を乾燥させて機能層を形成する。インク液滴の乾燥は、隔壁近傍から開始されるため、乾燥が進むにつれて、隔壁近傍のインクの粘度が高くなる傾向がある。このため、機能層の膜厚は、中心部と比較して端部が厚くなることが知られている。有機ＥＬ表示装置であれば、画素の中心部と外周部で輝度が異なるトラブルの原因となる。
【００９３】
本発明の表示装置の第一の態様の前記段差形状を有する格子状の隔壁で囲われた領域に、インクジェットで機能性インクを塗布すると、膜厚が厚い機能層端部を第１隔壁部の上面に形成することができる。すなわち、基板と垂直方向に割断した面において、該機能層の端部が前記第２隔壁部の側面上に位置する形状を作ることができる。このような構造であれば、膜厚の厚い機能層端部は第１隔壁部により非発光とし、機能層の膜厚が均一なエリアのみを発光させることができる。結果として、画素の中心部と端部で輝度が異なるトラブルを解消することができる。図１の隔壁の横断面の概略図の一例中に、機能層１１と機能層の端部１２を示す。
【００９４】
本発明の表示装置の第一の態様では、隔壁の膜厚が０．５〜５．０μｍであることが好ましい。０．５μｍ以上であれば、機能性インクを画素内にとどめやすくできる。感光性樹脂組成物をフォトリソグラフィで加工しやすくする観点から、隔壁の膜厚が５．０μｍ以下が好ましい。また、前記第１隔壁部の膜厚が０．１〜１．０μｍであること好ましい。前記第１隔壁部の膜厚が０．１μｍ以上であれば、隔壁に求められる絶縁性を維持することができる。前記第１隔壁部の膜厚が１．０μｍ以下であれば、第一隔壁部の上部に膜厚が厚い機能層端部を形成することができる。本発明の表示装置の第一の態様において、前記隔壁の膜厚が０．５〜５．０μｍであり、且つ、前記第１隔壁部の膜厚が０．１〜１．０μｍであることが、より好ましい。
【００９５】
本発明の表示装置の第一の態様では、前記第１隔壁部と前記第２隔壁部が同一材料の硬化膜から形成されていることが好ましい。本発明において「同一材料」とは同じ感光性樹脂組成物からできたものを指す。本発明の感光性樹脂組成物の第一の態様であれば、後術するハーフ露光により１回のフォトリソグラフィで、段差形状を容易に形成することができる。
【００９６】
本発明の表示装置の第一の態様は、前記表示装置の隔壁で囲まれた領域内に、機能層を形成することが好ましい。例えば、透過光を着色する着色層を形成し、画素ごとに異なる色彩を有する複数色の着色層を配置することで、カラーフィルターとして用いることができる。または、有機ＥＬ発光材料、正孔注入材料、正孔輸送材料から選ばれる少なくとも１種類以上を含む有機ＥＬ発光層を形成することで、有機ＥＬ表示装置として用いることができる。
【００９７】
本発明の表示装置の第一の態様は、隔壁の長さ方向及び基板の表面に対して垂直に割断した横断面において、該機能層の端部が前記第２隔壁部の側面上に位置することが好ましい。該機能層の端部が前記第２隔壁部の側面上に位置する構造であれば、膜厚の厚い機能層端部は第１隔壁部により非発光とし、機能層の膜厚が均一なエリアのみを発光させることができる。結果として、画素の中心部と端部で輝度が異なるトラブルを解消することができる。
【００９８】
本発明の有機ＥＬ表示装置の第一の態様は、前記表示装置の機能層に有機ＥＬ発光材料、正孔注入材料、および正孔輸送材料からなる群から選ばれる少なくとも１種類を含む。機能層に有機ＥＬ発光材料、正孔注入材料、および正孔輸送材料からなる群から選ばれる少なくとも１種類を含むことで、有機ＥＬ発光層を形成することができる。
【００９９】
本発明の有機ＥＬ表示装置の第一の態様は、基板上に、駆動回路、平坦化層、第１電極、隔壁、有機ＥＬ発光層および第２電極を有し、該隔壁が本発明の硬化膜の第一の態様からなる。アクティブマトリックス型の表示装置を例に挙げると、ガラスや樹脂フィルムなどの基板上に、ＴＦＴと、ＴＦＴの側方部に位置しＴＦＴと接続された配線とを有し、その上に凹凸を覆うようにして平坦化層を有し、さらに平坦化層上に表示素子が設けられている。表示素子と配線とは、平坦化層に形成されたコンタクトホールを介して接続される。
【０１００】
本発明の硬化膜の第一の態様を隔壁に用いることで、撥液性を有し、インクジェット方式に用いられる吐出液が、隣接する画素内への浸入を防ぐことで、表示不良の発生が少なく、耐久性に優れた有機ＥＬ表示装置を得ることができる。
【０１０１】
次に本発明の隔壁付基板の製造方法の第一の態様、および本発明の表示装置の製造方法の第一の態様を説明する。
【０１０２】
本発明の隔壁付基板の製造方法の第一の態様は、下記（１）〜（４）の工程をこの順に有する。
（１）第一電極を有する基板上に本発明の感光性樹脂組成物の第一の態様を塗布し、感光性樹脂膜を形成する工程
（２）前記感光性樹脂膜を露光する工程
（３）露光した感光性樹脂膜を現像する工程
（４）現像した感光性樹脂膜を加熱処理することで隔壁を形成する工程。
【０１０３】
まず、（１）第一電極を有する基板に感光性樹脂組成物を塗布し、感光性樹脂膜を形成する工程を説明する。
【０１０４】
第一電極を有する基板に感光性樹脂組成物を塗布する方法として、スピンコート法、スリットコート法、ディップコート法、スプレーコート法、印刷法などが挙げられる。塗布に先立ち、感光性樹脂組成物を塗布する基板を予め前述した密着改良剤で前処理してもよい。例えば、密着改良剤をイソプロパノール、エタノール、メタノール、水、テトラヒドロフラン、プロピレングリコールモノメチルエーテルアセテート、プロピレングリコールモノメチルエーテル、乳酸エチル、アジピン酸ジエチルなどの溶媒に０．５〜２０質量％溶解させた溶液を用いて、基材表面を処理する方法が挙げられる。基材表面の処理方法としては、スピンコート、スリットダイコート、バーコート、ディップコート、スプレーコート、蒸気処理などの方法が挙げられる。
【０１０５】
次に、例えば、塗布した感光性樹脂膜を必要に応じて減圧乾燥処理を施し、その後、ホットプレート、オーブン、赤外線などを用いて、５０℃〜１８０℃の範囲で１分間〜数時間の熱処理を施すことで乾燥した感光性樹脂膜を得ることができる。
【０１０６】
次に、（２）前記感光性樹脂膜を露光する工程について説明する。
【０１０７】
感光性樹脂膜上に所望のパターンを有するフォトマスクを通して化学線を照射する。露光に用いられる化学線としては紫外線、可視光線、電子線、Ｘ線などがあるが、本発明では水銀灯のｉ線（３６５ｎｍ）、ｈ線（４０５ｎｍ）、ｇ線（４３６ｎｍ）を用いることが好ましい。化学線を照射した後、露光後ベークをしても構わない。露光後ベークを行うことによって、現像後の解像度向上又は現像条件の許容幅増大などの効果が期待できる。露光後ベークは、オーブン、ホットプレート、赤外線、フラッシュアニール装置又はレーザーアニール装置などを使用することができる。露光後ベーク温度としては、５０〜１８０℃が好ましく、６０〜１５０℃がより好ましい。露光後ベーク時間は、１０秒〜数時間が好ましい。露光後ベーク時間が上記範囲内であると、反応が良好に進行し、現像時間を短くできる場合がある。
【０１０８】
本発明では、「ハーフ露光」により、横断面が台形状の第１隔壁部と、該第１隔壁部の上部に横断面が台形状の第２隔壁部とを有する段差形状であり、該基板と垂直方向に割断した面において、該第１隔壁部の上面の幅をＡ、該第２隔壁部の底面の幅をＢとした場合、Ａ＞Ｂの関係を満たす段差形状を、容易に形成することができる。
【０１０９】
「ハーフ露光」とは現像完了時に露光された部分の感光性樹脂膜の下地がある程度残るようにするプロセスのことをいう。言い換えれば、感光性樹脂膜の第１隔壁部が感光しないように露光を行うプロセスのことをいう。
【０１１０】
次に、（３）露光した感光性樹脂膜を現像する工程について説明する。
【０１１１】
露光した感光性樹脂膜を現像する現像工程では、露光した感光性樹脂膜を、現像液を用いて現像し、露光部以外を除去する。現像液としては、テトラメチルアンモニウムヒドロキシド、ジエタノールアミン、ジエチルアミノエタノール、水酸化ナトリウム、水酸化カリウム、炭酸ナトリウム、炭酸カリウム、トリエチルアミン、ジエチルアミン、メチルアミン、ジメチルアミン、酢酸ジメチルアミノエチル、ジメチルアミノエタノール、ジメチルアミノエチルメタクリレート、シクロヘキシルアミン、エチレンジアミン、ヘキサメチレンジアミンなどのアルカリ性を示す化合物の水溶液が好ましい。また場合によっては、これらのアルカリ水溶液にＮ−メチル−２−ピロリドン、Ｎ，Ｎ−ジメチルホルムアミド、Ｎ，Ｎ−ジメチルアセトアミド、ジメチルスルホキシド、γ−ブチロラクトン、ジメチルアクリルアミドなどの極性溶媒、メタノール、エタノール、イソプロパノールなどのアルコール類、乳酸エチル、プロピレングリコールモノメチルエーテルアセテートなどのエステル類、シクロペンタノン、シクロヘキサノン、イソブチルケトン、メチルイソブチルケトンなどのケトン類などを単独あるいは数種を組み合わせたものを添加してもよい。現像方式としては、スプレー、パドル、浸漬、超音波等の方式が可能である。
【０１１２】
次に、現像によって形成したパターンを蒸留水にてリンス処理をすることが好ましい。ここでもエタノール、イソプロピルアルコールなどのアルコール類、乳酸エチル、プロピレングリコールモノメチルエーテルアセテートなどのエステル類などを蒸留水に加えてリンス処理をしてもよい。
【０１１３】
次に、（４）現像した感光性樹脂膜を加熱処理することで隔壁を形成する工程について説明する。
【０１１４】
現像した感光性樹脂膜を加熱処理する工程により硬化膜を得る。本発明では、感光性樹脂組成物の硬化膜を有機ＥＬ表示装置の隔壁に好適に用いることができる。加熱処理により残留溶剤や耐熱性の低い成分を除去できるため、耐熱性および耐薬品性を向上させることができる。また、熱架橋剤（Ｄ）を含有する場合は、加熱処理により熱架橋反応を進行させることができ、耐熱性および耐薬品性を向上させることができる。この加熱処理は温度を選び、段階的に昇温するか、ある温度範囲を選び連続的に昇温しながら５分間〜５時間実施する。一例としては、１５０℃、２５０℃で各３０分ずつ熱処理する方法が挙げられる。あるいは、室温より３００℃まで２時間かけて直線的に昇温する方法などが挙げられる。本発明においての加熱処理条件としては１８０℃以上が好ましく、２００℃以上がより好ましく、２３０℃以上がさらに好ましく、２５０℃以上が特に好ましい。また加熱処理条件は、４００℃以下が好ましく、３５０℃以下がより好ましく、３００℃以下がさらに好ましい。
【０１１５】
本発明の表示装置の製造方法の第一の態様は、下記（５）〜（６）の工程をこの順に有する。
（５）本発明の感光性樹脂組成物の第一の態様の硬化物を含む隔壁を有する隔壁付基板において、該隔壁で囲まれた領域内に機能性インクをインクジェットで塗布して機能層を形成する工程
（６）該機能層上に第２電極形成を形成する工程。
【０１１６】
まず、（５）本発明の感光性樹脂組成物の第一の態様の硬化物を含む隔壁を有する隔壁付基板において、該隔壁で囲まれた領域内に機能性インクをインクジェットで塗布して機能層を形成する工程を説明する。
【０１１７】
基板上に形成された格子状の隔壁で囲まれた領域（画素）内に機能性インクをインクジェットで塗布して機能層を形成する。例えば、有機ＥＬ表示装置の場合、有機ＥＬ発光材料、正孔注入材料、および正孔輸送材料からなる群から選ばれる少なくとも１種類を含む組成物を機能性インクとして画素内に滴下し、乾燥させることにより有機ＥＬ発光層を形成することができる。乾燥にはホットプレートやオーブンを用いて、１５０℃〜２５０℃で０．５分から１２０分加熱することが好ましい。
【０１１８】
次に、（６）該機能層上に第２電極形成を形成する工程を説明する。
【０１１９】
隔壁及び機能層の全体を覆うように第２電極を形成する。第２電極の形成方法としては、スパッタ法や蒸着法等が挙げられる。尚、断線がなく、均一な層厚で第２電極を形成することが好ましい。
【０１２０】
本発明の表示装置の製造方法の第一の態様は、下記（１）〜（６）の工程をこの順に有することが好ましい。
（１）第一電極を有する基板上に本発明の感光性樹脂組成物の第一の態様を塗布し感光性樹脂膜を形成する工程
（２）前記感光性樹脂膜を露光する工程
（３）露光した感光性樹脂膜を現像する工程
（４）現像した感光性樹脂膜を加熱処理することで隔壁を形成する工程
（５）該隔壁で囲まれた領域内に機能性インクをインクジェットで塗布して機能層を形成する工程
（６）該機能層上に第２電極形成を形成する工程。
【０１２１】
本発明の感光性樹脂組成物の第二の態様は、少なくとも一般式（１）と一般式（２）で表される構造単位を有する化合物（Ａ−Ｉ）（以下、化合物（Ａ−Ｉ）と呼ぶことがある。）と、ポリイミド、ポリベンゾオキサゾール、ポリアミドイミド、それらいずれかの前駆体およびそれらの共重合体から選ばれるアルカリ可溶性樹脂（Ｂ−Ｉ）とを含有する。本明細書において、本発明の感光性樹脂組成物の第二の態様における感光性樹脂組成物を感光性樹脂組成物（Ｉ）という場合がある。
【０１２２】
【化１６】
2020075592.tif 000017
【０１２３】
一般式（１）中、Ｒ１、Ｒ２およびＲ３は水素原子または炭素数１〜４の１価の有機基を表し、それぞれ同一であっても異なっていてもよい。
【０１２４】
【化１７】
2020075592.tif 000018
【０１２５】
一般式（２）中、Ｒ４は水素原子または炭素数１〜４の１価の有機基、Ｒ５は炭素数１〜６の脂肪族基を表し、Ｒ６は炭素数３〜６のパーフルオロアルキル基を表す。
【０１２６】
化合物（Ａ−Ｉ）は、少なくとも、一般式（３）で表される（メタ）アクリルアミドモノマーと、一般式（４）で表されるパーフルオロ基を有する（メタ）アクリレートモノマーとが共重合されたもので、感光性樹脂組成物（Ｉ）に相溶し、硬化膜表面に撥液性を付与するために添加される撥液材である。
【０１２７】
【化１８】
2020075592.tif 000019
【０１２８】
一般式（３）中、Ｒ１、Ｒ２およびＲ３は水素原子または炭素数１〜４の１価の有機基を表し、それぞれ同一であっても異なっていてもよい。
【０１２９】
【化１９】
2020075592.tif 000020
【０１３０】
一般式（４）中、Ｒ４は水素原子または炭素数１〜４の１価の有機基、Ｒ５は炭素数１〜６の脂肪族基を表し、Ｒ６は炭素数３〜６のパーフルオロアルキル基を表す。
【０１３１】
一般式（３）で表される、（メタ）アクリルアミドモノマーの好ましい例としては、Ｎ，Ｎ−ジメチルアクリルアミド、Ｎ，Ｎ−ジエチルアクリルアミドが挙げられる。また、一般式（４）で表される、パーフルオロ基を有する（メタ）アクリレートモノマーの好ましい例としては、２−（パーフルオロブチル）エチル（メタ）アクリレート、２−（パーフルオロヘキシル）エチル（メタ）アクリレート、等が挙げられる。
【０１３２】
化合物（Ａ−Ｉ）は、前記一般式（３）で表される（メタ）アクリルアミドモノマーを共重合して得られる、一般式（１）で表される構造単位を有する。一般式（１）で表される構造単位は、後述するアルカリ可溶性樹脂（Ｂ）との相溶性を向上し、ハジキ等の欠点を低減させ、硬化膜の膜厚均一性を向上する効果があり、その結果として、有機ＥＬ表示装置の表示不良が低減する。有機ＥＬ表示装置の表示不良を低減させる観点から、一般式（１）で表される構造単位は、化合物（Ａ−Ｉ）を構成する構造単位全体の３５モル％以上が好ましく、さらに、４０モル％以上で、かつ、化合物（Ａ−Ｉ）を構成する複数の構造単位のなかで最も多いモル比率であることがさらに好ましい。また、撥液性を付与するために、８５モル％以下が好ましく、７０モル％以下がさらに好ましい。
【０１３３】
化合物（Ａ−Ｉ）は、感光性樹脂組成物（Ｉ）の硬化膜を形成する際に、アルカリ可溶性樹脂（Ｂ）と重縮合して発光素子としての耐久性をさらに向上させる目的で、一般式（５）で表される構造単位を有することが好ましく、一般式（６）で表される、エポキシ基含有（メタ）アクリレートモノマーと共重合された共重合物であることがより好ましい。
【０１３４】
【化２０】
2020075592.tif 000021
【０１３５】
【化２１】
2020075592.tif 000022
【０１３６】
一般式（５）および（６）中、Ｒ７は水素原子または炭素数１〜４の１価の有機基、Ｒ８はエポキシ基を有する炭素数２〜１６の１価の有機基を表す。
【０１３７】
一般式（６）で表されるエポキシ基含有（メタ）アクリレートモノマーの好ましい例としては、グリシジルアクリレート、グリシジルメタクリレート、４−ヒドロキシブチルアクリレートグリシジルエーテル（４−ＨＢＡＧＥ）、脂環式エポキシ基を有するアクリレートモノマーが挙げられる。
【０１３８】
さらに、一般式（５）で表される構造単位は一般式（２）で表される構造単位と等モルまたはそれ以上のモル比率であれば、感光性樹脂組成物（Ｉ）の硬化膜を形成する際に、アルカリ可溶性樹脂（Ｂ）と重縮合し、耐熱性の高い硬化膜を形成し、感光性樹脂組成物（Ｉ）の硬化膜の耐熱性が上がり、有機ＥＬ表示装置の耐久性が向上することから、さらに好ましい。
【０１３９】
化合物（Ａ−Ｉ）は、撥液性と溶解性のバランスをとる目的で、さらに異なる官能基置換（メタ）アクリルモノマーを共重合させた共重合物でもよい。例えば、水酸基含有（メタ）アクリレート類、水酸基含有（メタ）アクリルアミド類、アルコキシ基含有（メタ）アクリレート類、ブロックイソシアネート基含有（メタ）アクリレート類、フェノキシ基含有（メタ）アクリレート類、アルキル（メタ）アクリレート類、ビニル基含有化合物類が挙げられる。
【０１４０】
水酸基含有（メタ）アクリレート類は、例えば２−ヒドロキシエチル（メタ）アクリレート等が挙げられる。
水酸基含有（メタ）アクリルアミド類は、例えばＮ−ヒドロキシメチルアクリルアミド等が挙げられる。
アルコキシ基を有する（メタ）アクリレート類は、例えば、３−メタクリロキシプロピルメチルジメトキシシラン等が挙げられる。
ブロックイソシアネート基含有（メタ）アクリレート類は、例えば、メタクリル酸２−（０−［１’−メチルプロピリデンアミノ］カルボキシアミノ）エチル（カレンズＭＯＩ−ＢＭ：昭和電工株式会社製；登録商標）等が挙げられる。
【０１４１】
フェノキシ基含有（メタ）アクリレート類は、例えば、２−フェノキシベンジルアクリレート、３−フェノキシベンジルアクリレート等が挙げられる。
【０１４２】
アルキル（メタ）アクリレート類は、無置換、又はアミノ基、モノアルキルアミノ基、ジアルキルアミノ基、炭化水素芳香環、複素環の少なくとも何れかで置換され若しくはヒドロキシ基に酸無水物が開裂付加していてもよい直鎖状、分岐鎖状、及び／又は環状で炭素数１〜１２のアルキル基を有する無置換又は置換アルキル（メタ）アクリレートである希釈モノマー、例えば、アルキルアクリレート等が挙げられる。
【０１４３】
ビニル基含有化合物類は、例えばｎ−ブチルビニルエーテル等が挙げられる。
【０１４４】
化合物（Ａ−Ｉ）の共重合物は、ラジカル重合やアニオン重合等のようなイオン重合で得られてもよく、公知の重合方法で得ることができる。また、ランダム共重合体、ブロック共重合体、グラフト共重合体のいずれであってもよく、交互共重合体であってもよい。ここではラジカル重合方法を例に挙げる。例えばジメチル（メタ）アクリルアミドの所定量と、所定量のフッ素含有（メタ）アクリレートモノマーと、必要に応じて、所定量のエポキシ基含有（メタ）アクリレート類、水酸基含有（メタ）アクリレート類、水酸基含有（メタ）アクリルアミド類、アルコキシ基含有（メタ）アクリレート類、ブロックイソシアネート基含有（メタ）アクリレート類、フェノキシ基含有（メタ）アクリレート類、アルキル（メタ）アクリレート類、ビニル基含有化合物類を、適宜溶媒中、ラジカル重合開始剤、必要に応じて連鎖移動剤の存在下でランダム共重合させることで、化合物（Ａ−Ｉ）を得ることができる。ラジカル重合開始剤としては、例えばｔｅｒｔ−ブチルパーオキシ−２−エチルヘキサノエイトを用いることができ、連鎖移動剤としては、例えばドデシルメルカプタンを用いることができる。また、溶媒としては、例えばシクロヘキサノン等の不活性溶媒を用いることができる。
【０１４５】
化合物（Ａ−Ｉ）の重量平均分子量は、１５００〜５００００の範囲であることが好ましく、この範囲内の分子量であれば、感光性樹脂組成物（Ｉ）に用いられる溶媒へ容易に溶解することができ、感光性樹脂組成物溶液の消泡性が高いことから好ましい。
【０１４６】
本発明における、化合物（Ａ−Ｉ）は、後述するポリイミド、ポリベンゾオキサゾールもしくはポリアミドイミド、それらいずれかの前駆体およびそれらの共重合体から選ばれるアルカリ可溶性樹脂（Ｂ）１００質量部に対して、得られた硬化膜が撥液性を十分に発現する観点から、０．１質量部以上が好ましく、さらに、０．３質量部以上であればさらに好ましい。また、画素内に撥液性を生じさせず、高い耐久性が得られる観点から、１０質量部以下が好ましく、５質量部以下がさらに好ましい。なお、化合物（Ａ−Ｉ）の適切な添加量は、感光性樹脂組成物（Ｉ）の硬化膜表面に対して、プロピレングリコールモノメチルエーテルアセテートを滴下した時の接触角を用いて判断することができ、ＪＩＳ−Ｒ３２５８に準拠し、静滴法にて測定した際の接触角が、４０°以上であることが好ましい。
【０１４７】
感光性樹脂組成物（Ｉ）は、ポリイミド、ポリベンゾオキサゾール、ポリアミドイミド、それらいずれかの前駆体およびそれらの共重合体から選ばれるアルカリ可溶性樹脂（Ｂ−Ｉ）（以下、（Ｂ−Ｉ）成分と呼ぶ場合がある。）を有する。また、ポリイミド、ポリベンゾオキサゾール、ポリアミドイミド、それらいずれかの前駆体から選ばれる２種以上含有してもよいし、これらの２種以上の繰り返し単位を有する共重合体を含有してもよい。
【０１４８】
本発明の感光性樹脂組成物の第二の態様におけるアルカリ可溶性とは、樹脂をγ−ブチロラクトンに溶解した溶液をシリコンウェハー上に塗布し、１２０℃で４分間プリベークを行って膜厚１０μｍ±０．５μｍのプリベーク膜を形成し、該プリベーク膜を２３±１℃の２．３８質量％テトラメチルアンモニウムヒドロキシド水溶液に１分間浸漬した後、純水でリンス処理したときの膜厚減少から求められる溶解速度が５０ｎｍ／分以上であることをいう。
【０１４９】
ポリイミドは、例えば、テトラカルボン酸あるいはテトラカルボン酸二無水物、テトラカルボン酸ジエステルジクロリド等と、ジアミンあるいはジイソシアネート化合物、トリメチルシリル化ジアミン等とを反応させて得ることができる。ポリイミドは、テトラカルボン酸残基とジアミン残基を有する。また、ポリイミドは、例えば、テトラカルボン酸二無水物とジアミンを反応させて得られるポリイミド前駆体の１つであるポリアミド酸を、加熱処理により脱水閉環することにより得ることができる。この加熱処理時、ｍ−キシレンなどの水と共沸する溶媒を加えることもできる。あるいは、カルボン酸無水物やジシクロヘキシルカルボジイミド等の脱水縮合剤やトリエチルアミン等の塩基などを閉環触媒として加えて、化学熱処理により脱水閉環することにより得ることもできる。または、弱酸性のカルボン酸化合物を加えて１００℃以下の低温で加熱処理により脱水閉環することにより得ることもできる。
【０１５０】
ポリベンゾオキサゾールは、例えば、ビスアミノフェノール化合物と、ジカルボン酸あるいはジカルボン酸クロリド、ジカルボン酸活性エステル等とを反応させて得ることができる。ポリベンゾオキサゾールは、ジカルボン酸残基とビスアミノフェノール残基を有する。また、ポリベンゾオキサゾールは、例えば、ビスアミノフェノール化合物とジカルボン酸を反応させて得られるポリベンゾオキサゾール前駆体の１つであるポリヒドロキシアミドを、加熱処理により脱水閉環することにより得ることができる。あるいは、無水リン酸、塩基、カルボジイミド化合物などを加えて、化学処理により脱水閉環することにより得ることができる。
【０１５１】
ポリイミド前駆体としては、ポリアミド酸、ポリアミド酸エステル、ポリアミド酸アミド、ポリイソイミドなどを挙げることができる。例えば、ポリアミド酸は、テトラカルボン酸あるいはテトラカルボン酸二無水物、テトラカルボン酸ジエステルジクロリドなどとジアミンあるいはジイソシアネート化合物、トリメチルシリル化ジアミンを反応させて得ることができる。ポリイミドは、例えば、上記の方法で得たポリアミド酸を、加熱あるいは酸や塩基などの化学処理で脱水閉環することで得ることができる。
【０１５２】
ポリベンゾオキサゾール前駆体としては、ポリヒドロキシアミドなどを挙げることができる。例えば、ポリヒドロキシアミドは、ビスアミノフェノールと、ジカルボン酸あるいはジカルボン酸クロリド、ジカルボン酸活性エステルなどを反応させて得ることができる。ポリベンゾオキサゾールは、例えば、上記の方法で得たポリヒドロキシアミドを、加熱あるいは無水リン酸、塩基、カルボジイミド化合物などの化学処理で脱水閉環することで得ることができる。
【０１５３】
ポリアミドイミド前駆体は、例えば、トリカルボン酸、対応するトリカルボン酸無水物、トリカルボン酸無水物ハライドなどとジアミンやジイソシアネートを反応させて得ることができる。ポリアミドイミドは、例えば、上記の方法で得た前駆体を、加熱あるいは酸や塩基などの化学処理で脱水閉環することにより得ることができる。
【０１５４】
ポリイミド、ポリベンゾオキサゾール、ポリアミドイミドの共重合体としては、ブロック共重合、ランダム共重合、交互共重合、グラフト共重合のいずれかまたはそれらの組み合わせであってもよい。例えば、ポリヒドロキシアミドにテトラカルボン酸、対応するテトラカルボン酸二無水物、テトラカルボン酸ジエステルジクロリドなどを反応させてブロック共重合体を得ることができる。さらに、加熱あるいは酸や塩基などの化学処理で脱水閉環することもできる。
【０１５５】
（Ｂ−Ｉ）成分は、一般式（７）〜（１０）のいずれかで表される構造単位を有することが好ましく、（１０）で表される構造単位を有することがより好ましい。これらの構造単位を有する２種以上の樹脂を含有してもよいし、２種以上の構造単位を共重合してもよい。（Ｂ−Ｉ）成分の樹脂は、一般式（７）〜（１０）のいずれかで表される構造単位を分子中に３〜１０００含むものが好ましく、２０〜２００含むものがより好ましい。
【０１５６】
【化２２】
2020075592.tif 000023
【０１５７】
一般式（７）〜（１０）中、Ｒ９およびＲ１２は４価の有機基、Ｒ１０、Ｒ１１およびＲ１４は２価の有機基、Ｒ１３は３価の有機基、Ｒ１５は２〜４価の有機基、Ｒ１６は２〜１２価の有機基を表す。Ｒ１７は水素原子または炭素数１〜２０の１価の炭化水素基を表す。ｐは０〜２の整数、ｑは０〜１０の整数を表す。ｎは０〜２の整数を表す。
【０１５８】
Ｒ９〜Ｒ１６はいずれも芳香族環および／または脂肪族環を有するものが好ましい。
【０１５９】
一般式（７）〜（１０）中、Ｒ９はテトラカルボン酸誘導体残基、Ｒ１１はジカルボン酸誘導体残基、Ｒ１３はトリカルボン酸誘導体残基、Ｒ１５はジ−、トリ−またはテトラ−カルボン酸誘導体残基を表す。Ｒ９、Ｒ１１、Ｒ１３、Ｒ１５（ＣＯＯＲ１７）ｎ（ＯＨ）ｐを構成する酸成分としては、ジカルボン酸の例として、テレフタル酸、イソフタル酸、ジフェニルエーテルジカルボン酸、ビス（カルボキシフェニル）ヘキサフルオロプロパン、ビフェニルジカルボン酸、ベンゾフェノンジカルボン酸、トリフェニルジカルボン酸など、トリカルボン酸の例として、トリメリット酸、トリメシン酸、ジフェニルエーテルトリカルボン酸、ビフェニルトリカルボン酸など、テトラカルボン酸の例として、ピロメリット酸、３，３’，４，４’−ビフェニルテトラカルボン酸、２，３，３’，４’−ビフェニルテトラカルボン酸、２，２’，３，３’−ビフェニルテトラカルボン酸、３，３’，４，４’−ベンゾフェノンテトラカルボン酸、２，２’，３，３’−ベンゾフェノンテトラカルボン酸、２，２−ビス（３，４−ジカルボキシフェニル）ヘキサフルオロプロパン、２，２−ビス（２，３−ジカルボキシフェニル）ヘキサフルオロプロパン、１，１−ビス（３，４−ジカルボキシフェニル）エタン、１，１−ビス（２，３−ジカルボキシフェニル）エタン、ビス（３，４−ジカルボキシフェニル）メタン、ビス（２，３−ジカルボキシフェニル）メタン、ビス（３，４−ジカルボキシフェニル）スルホン、ビス（３，４−ジカルボキシフェニル）エーテル、１，２，５，６−ナフタレンテトラカルボン酸、２，３，６，７−ナフタレンテトラカルボン酸、２，３，５，６−ピリジンテトラカルボン酸、３，４，９，１０−ペリレンテトラカルボン酸などの芳香族テトラカルボン酸や、ブタンテトラカルボン酸、１，２，３，４−シクロペンタンテトラカルボン酸などの脂肪族テトラカルボン酸などを挙げることができる。これらのうち、一般式（１０）においては、トリカルボン酸、テトラカルボン酸のそれぞれ１つまたは２つのカルボキシル基がＣＯＯＲ１５基に相当する。これらの酸成分は、そのまま、あるいは酸無水物、活性エステルなどとして使用できる。また、これら２種以上の酸成分を組み合わせて用いてもよい。
【０１６０】
一般式（７）〜（１０）中、Ｒ１０、Ｒ１２、Ｒ１４およびＲ１６はジアミン誘導体残基を表す。Ｒ１０、Ｒ１２、Ｒ１４、Ｒ１６（ＯＨ）ｑを構成するジアミン成分の例としては、ビス（３−アミノ−４−ヒドロキシフェニル）ヘキサフルオロプロパン、ビス（３−アミノ−４−ヒドロキシフェニル）スルホン、ビス（３−アミノ−４−ヒドロキシフェニル）プロパン、ビス（３−アミノ−４−ヒドロキシフェニル）メチレン、ビス（３−アミノ−４−ヒドロキシフェニル）エーテル、ビス（３−アミノ−４−ヒドロキシ）ビフェニル、ビス（３−アミノ−４−ヒドロキシフェニル）フルオレンなどのヒドロキシル基含有ジアミン、３−スルホン酸−４，４’−ジアミノジフェニルエーテルなどのスルホン酸含有ジアミン、ジメルカプトフェニレンジアミンなどのチオール基含有ジアミン、３，４’−ジアミノジフェニルエーテル、４，４’−ジアミノジフェニルエーテル、３，４’−ジアミノジフェニルメタン、４，４’−ジアミノジフェニルメタン、３，４’−ジアミノジフェニルスルホン、４，４’−ジアミノジフェニルスルホン、３，４’−ジアミノジフェニルスルフィド、４，４’−ジアミノジフェニルスルフィド、１，４−ビス（４−アミノフェノキシ）ベンゼン、ベンジン、ｍ−フェニレンジアミン、ｐ−フェニレンジアミン、１，５−ナフタレンジアミン、２，６−ナフタレンジアミン、ビス（４−アミノフェノキシフェニル）スルホン、ビス（３−アミノフェノキシフェニル）スルホン、ビス（４−アミノフェノキシ）ビフェニル、ビス｛４−（４−アミノフェノキシ）フェニル｝エーテル、１，４−ビス（４−アミノフェノキシ）ベンゼン、２，２’−ジメチル−４，４’−ジアミノビフェニル、２，２’−ジエチル−４，４’−ジアミノビフェニル、３，３’−ジメチル−４，４’−ジアミノビフェニル、３，３’−ジエチル−４，４’−ジアミノビフェニル、２，２’，３，３’−テトラメチル−４，４’−ジアミノビフェニル、３，３’，４，４’−テトラメチル−４，４’−ジアミノビフェニル、２，２’−ビス（トリフルオロメチル）−４，４’−ジアミノビフェニルなどの芳香族ジアミンや、これらの芳香族環の水素原子の一部を、炭素数１〜１０のアルキル基やフルオロアルキル基、ハロゲン原子などで置換した化合物、シクロヘキシルジアミン、メチレンビスシクロヘキシルアミンなどの脂環式ジアミンなどを挙げることができる。これらのジアミンは、そのまま、あるいは対応するジイソシアネート化合物、トリメチルシリル化ジアミンとして使用できる。また、これら２種以上のジアミン成分を組み合わせて用いてもよい。耐熱性が要求される用途では、芳香族ジアミンをジアミン全体の５０モル％以上使用することが好ましい。
【０１６１】
一般式（７）〜（１０）のＲ９〜Ｒ１６は、その骨格中にフェノール性水酸基、スルホン酸基、チオール基などを含むことができる。フェノール性水酸基、スルホン酸基またはチオール基を適度に有する樹脂を用いることで、適度なアルカリ可溶性を有するポジ型感光性樹脂組成物となる。
【０１６２】
また、（Ｂ−Ｉ）成分の構造単位中にフッ素原子を有することが好ましい。フッ素原子により、アルカリ現像の際に膜の表面に撥水性が付与され、表面からのしみこみなどを抑えることができる。（Ｂ−Ｉ）成分中のフッ素原子含有量は、界面のしみこみ防止効果を充分得るために１０質量％以上が好ましく、また、アルカリ水溶液に対する溶解性の点から２０質量％以下が好ましい。
【０１６３】
また、樹脂組成物の保存安定性を向上させるため、（Ｂ−Ｉ）成分の樹脂は主鎖末端を公知のモノアミン、酸無水物、モノカルボン酸、モノ酸クロリド化合物、モノ活性エステル化合物などの末端封止剤で封止することが好ましい。末端封止剤として用いられるモノアミンの導入割合は、全アミン成分に対して、好ましくは０．１モル％以上、特に好ましくは５モル％以上であり、好ましくは６０モル％以下、特に好ましくは５０モル％以下である。末端封止剤として用いられる酸無水物、モノカルボン酸、モノ酸クロリド化合物またはモノ活性エステル化合物の導入割合は、ジアミン成分に対して、好ましくは０．１モル％以上、特に好ましくは５モル％以上であり、好ましくは１００モル％以下、特に好ましくは９０モル％以下である。複数の末端封止剤を反応させることにより、複数の異なる末端基を導入してもよい。
【０１６４】
一般式（７）〜（９）のいずれかで表される構造単位を有する樹脂において、構造単位の繰り返し数は３以上２００以下が好ましい。また、一般式（１０）で表される構造単位を有する樹脂において、構造単位の繰り返し数は１０以上１０００以下が好ましい。この範囲であれば、厚膜を容易に形成することができる。
【０１６５】
（Ｂ−Ｉ）成分は、一般式（７）〜（１０）のいずれかで表される構造単位のみからなるものであってもよいし、他の構造単位との共重合体あるいは混合体であってもよい。その際、一般式（７）〜（１０）のいずれかで表される構造単位を樹脂全体の１０質量％以上含有することが好ましく、３０質量％以上がより好ましい。共重合あるいは混合に用いられる構造単位の種類および量は、最終加熱処理によって得られる薄膜の機械特性を損なわない範囲で選択することができる。
【０１６６】
感光性樹脂組成物（Ｉ）は、さらにフェノール樹脂、ポリヒドロキシスチレン樹脂のいずれか少なくとも１種類以上の樹脂（Ｃ−Ｉ）（以下、（Ｃ−Ｉ）成分と呼ぶ場合がある。）を含有することが好ましい。これらの樹脂は相溶化剤としての機能を持ち、これらを混合することで、化合物（Ａ−Ｉ）と（Ｂ−Ｉ）成分の相溶性をより向上させ、各成分の現像液への溶解性が安定化することに寄与し、パターンの直進性が向上する。その結果として、有機ＥＬ表示装置の表示不良を低減することが期待される。また、後術する感光剤（Ｅ−Ｉ）がポジタイプの場合、（Ｃ−Ｉ）成分を含有することで、現像工程の膜べり量を低下させる事ができるため、化合物（Ａ−Ｉ）を現像後の膜表面に留める効果があり、良好な撥液性を得るためのプロセスマージンを向上させることができる。
【０１６７】
フェノール樹脂は、ノボラックフェノール樹脂やレゾールフェノール樹脂があり、種々のフェノール類の単独あるいはそれらの複数種の混合物をホルマリンなどのアルデヒド類を用いて公知の方法で重縮合することにより得られる。
【０１６８】
ノボラックフェノール樹脂およびレゾールフェノール樹脂を構成するフェノール類としては、例えば、フェノール、ｐ−クレゾール、ｍ−クレゾール、ｏ−クレゾール、２，３−ジメチルフェノール、２，４−ジメチルフェノール、２，５−ジメチルフェノール、２，６−ジメチルフェノール、３，４−ジメチルフェノール、３，５−ジメチルフェノール、２，３，４−トリメチルフェノール、２，３，５−トリメチルフェノール、３，４，５−トリメチルフェノール、２，４，５−トリメチルフェノール、メチレンビスフェノール、メチレンビスｐ−クレゾール、レゾルシン、カテコール、２−メチルレゾルシン、４−メチルレゾルシン、ｏ−クロロフェノール、ｍ−クロロフェノール、ｐ−クロロフェノール、２，３−ジクロロフェノール、ｍ−メトキシフェノール、ｐ−メトキシフェノール、ｐ−ブトキシフェノール、ｏ−エチルフェノール、ｍ−エチルフェノール、ｐ−エチルフェノール、２，３−ジエチルフェノール、２，５−ジエチルフェノール、ｐ−イソプロピルフェノール、α−ナフトール、β−ナフトールなどが挙げられ、これらは単独で、または、複数の混合物として用いることができる。また、アルデヒド類としては、ホルマリンの他、パラホルムアルデヒド、アセトアルデヒド、ベンズアルデヒド、ヒドロキシベンズアルデヒド、クロロアセトアルデヒドなどが挙げられ、これらは単独でまたは複数の混合物として用いることができる。
【０１６９】
ポリヒドロキシスチレン樹脂としては、ビニルフェノールのホモポリマー又はスチレンとの共重合体を使用することも可能である。
フェノール樹脂、ポリヒドロキシスチレン樹脂の好ましい重量平均分子量は、ＧＰＣ（ゲルパーミエーションクロマトグラフィー）によるポリスチレン換算で２，０００〜２０，０００、好ましくは３，０００〜１０，０００である。この範囲であれば、高濃度かつ低粘度な樹脂組成物を得ることができる。
【０１７０】
感光性樹脂組成物（Ｉ）におけるフェノール樹脂、ポリヒドロキシスチレン樹脂の含有量の総和は、（Ｂ−Ｉ）成分１００質量部に対して、化合物（Ａ−Ｉ）と（Ｂ−Ｉ）成分の相溶性を向上させてパターンの直進性が良好となり、有機ＥＬ表示装置の表示不良を低減させる観点から、２０質量部以上が好ましく、３０質量部以上がさらに好ましい。また、感光性樹脂組成物の硬化膜の耐久性を低下させない目的で、５０質量部以下が好ましく、４０質量部以下がさらに好ましい。
【０１７１】
感光性樹脂組成物（Ｉ）は、硬化膜を容易に得る目的で、さらに、熱架橋剤（Ｄ−Ｉ）を有することが好ましい。
熱架橋剤とは、メチロール基、アルコキシメチル基、エポキシ基、オキセタニル基をはじめとする熱反応性の官能基を分子内に少なくとも２つ有する化合物を指す。（Ｄ−Ｉ）熱架橋剤は（Ｂ−Ｉ）成分またはその他添加成分を架橋し、硬化膜の耐久性を高めることができる。
【０１７２】
アルコキシメチル基またはメチロール基を少なくとも２つ有する化合物の好ましい例としては、例えば、ＤＭＬ−ＰＣ、ＤＭＬ−ＰＥＰ、ＤＭＬ−ＯＣ、ＤＭＬ−ＯＥＰ、ＤＭＬ−３４Ｘ、ＤＭＬ−ＰＴＢＰ、ＤＭＬ−ＰＣＨＰ、ＤＭＬ−ＯＣＨＰ、ＤＭＬ−ＰＦＰ、ＤＭＬ−ＰＳＢＰ、ＤＭＬ−ＰＯＰ、ＤＭＬ−ＭＢＯＣ、ＤＭＬ−ＭＢＰＣ、ＤＭＬ−ＭＴｒｉｓＰＣ、ＤＭＬ−ＢｉｓＯＣ−Ｚ、ＤＭＬ−ＢｉｓＯＣＨＰ−Ｚ、ＤＭＬ−ＢＰＣ、ＤＭＬ−ＢｉｓＯＣ−Ｐ、ＤＭＯＭ−ＰＣ、ＤＭＯＭ−ＰＴＢＰ、ＤＭＯＭ−ＭＢＰＣ、ＴｒｉＭＬ−Ｐ、ＴｒｉＭＬ−３５ＸＬ、ＴＭＬ−ＨＱ、ＴＭＬ−ＢＰ、ＴＭＬ−ｐｐ−ＢＰＦ、ＴＭＬ−ＢＰＥ、ＴＭＬ−ＢＰＡ、ＴＭＬ−ＢＰＡＦ、ＴＭＬ−ＢＰＡＰ、ＴＭＯＭ−ＢＰ、ＴＭＯＭ−ＢＰＥ、ＴＭＯＭ−ＢＰＡ、ＴＭＯＭ−ＢＰＡＦ、ＴＭＯＭ−ＢＰＡＰ、ＨＭＬ−ＴＰＰＨＢＡ、ＨＭＬ−ＴＰＨＡＰ、ＨＭＯＭ−ＴＰＰＨＢＡ、ＨＭＯＭ−ＴＰＨＡＰ（以上、商品名、本州化学工業（株）製）、ＮＩＫＡＬＡＣ（登録商標）ＭＸ−２９０、ＮＩＫＡＬＡＣ  ＭＸ−２８０、ＮＩＫＡＬＡＣ  ＭＸ−２７０、ＮＩＫＡＬＡＣ  ＭＸ−２７９、ＮＩＫＡＬＡＣ  ＭＷ−１００ＬＭ、ＮＩＫＡＬＡＣ  ＭＸ−７５０ＬＭ（以上、商品名、（株）三和ケミカル製）が挙げられ、それぞれ前記各社から入手できる。
【０１７３】
エポキシ基またはオキセタニル基を有する化合物としては、一分子内にエポキシ基を２つ有するものとして“エピコート”（登録商標）８０７、“エピコート”８２８、“エピコート”１００２、“エピコート”１７５０、“エピコート”１００７、ＹＸ８１００−ＢＨ３０、Ｅ１２５６、Ｅ４２５０、Ｅ４２７５（以上商品名、ジャパンエポキシ（株）製）、“エピクロン”（登録商標）ＥＸＡ−４８８０、“エピクロン”ＥＸＡ−４８２２、“エピクロン”ＥＸＡ−９５８３、ＨＰ４０３２（以上商品名、大日本インキ化学工業（株）製）、“エポライト”（登録商標）４０Ｅ、“エポライト”１００Ｅ、“エポライト”２００Ｅ、“エポライト”４００Ｅ、“エポライト”７０Ｐ、“エポライト”２００Ｐ、“エポライト”４００Ｐ、“エポライト”１５００ＮＰ、“エポライト”８０ＭＦ、“エポライト”４０００、“エポライト”３００２（以上商品名、共栄社化学（株）製）、“デナコール”（登録商標）ＥＸ−２１２Ｌ、“デナコール”ＥＸ−２１４Ｌ、“デナコール”ＥＸ−２１６Ｌ、“デナコール”ＥＸ−２５２、“デナコール”ＥＸ−８５０Ｌ（以上商品名、ナガセケムテックス（株）製）、ＧＡＮ、ＧＯＴ（以上商品名、日本化薬（株）製）、“セロキサイド”（登録商標）２０２１Ｐ（商品名、（株）ダイセル製）、“リカレジン”（登録商標）ＤＭＥ−１００、“リカレジン”ＢＥＯ−６０Ｅ（以上商品名、新日本理化（株）製）などが挙げられ、それぞれ各社から入手可能である。
【０１７４】
また、エポキシ基を３つ以上有するものとして、ＶＧ３１０１Ｌ（商品名、（株）プリンテック製）、“テピック”（登録商標）Ｓ、“テピック”Ｇ、“テピック”Ｐ（以上商品名、日産化学工業（株）製）、“エピクロン”Ｎ６６０、“エピクロン”Ｎ６９５、ＨＰ７２００（以上商品名、大日本インキ化学工業（株）製）、“デナコール”ＥＸ−３２１Ｌ（商品名、ナガセケムテックス（株）製）、ＮＣ６０００、ＥＰＰＮ５０２Ｈ、ＮＣ３０００（以上商品名、日本化薬（株）製）、“エポトート”（登録商標）ＹＨ−４３４Ｌ（商品名、東都化成（株）製）、ＥＨＰＥ−３１５０（商品名、（株）ダイセル製）、オキセタニル基を２つ以上有する化合物としては、ＯＸＴ−１２１、ＯＸＴ−２２１、ＯＸ−ＳＱ−Ｈ、ＯＸＴ−１９１、ＰＮＯＸ−１００９、ＲＳＯＸ（以上商品名、東亜合成（株）製）、“エタナコール”（登録商標）ＯＸＢＰ、“エタナコール”ＯＸＴＰ（以上商品名、宇部興産（株）製）などが挙げられ、それぞれ各社から入手可能である。
【０１７５】
（Ｄ−Ｉ）熱架橋剤としては、一分子中にフェノール性水酸基を有し、かつ前記フェノール性水酸基の両オルト位にメチロール基および／またはアルコキシメチル基を有するものが好ましい。メチロール基および／またはアルコキシメチル基がフェノール性水酸基に隣接することで、硬化膜の耐久性をさらに高めることできる。アルコキシメチル基としては、例えばメトキシメチル基、エトキシメチル基、プロポキシメチル基、ブトキシメチル基を挙げることができるが、これらに限定されない。
【０１７６】
（Ｄ−Ｉ）熱架橋剤の含有量は、（Ｂ−Ｉ）アルカリ可溶性樹脂１００質量部に対して、５質量部以上が好ましく、１０質量部以上がより好ましく、１５質量部以上がさらに好ましい。また、５０質量部以下が好ましく、４０質量部以下がより好ましく、３０質量部以下がさらに好ましい。（Ｄ−Ｉ）熱架橋剤の含有量を５質量部以上とすることで硬化膜の耐熱性が向上し、５０質量部以下とすることで硬化膜の伸度低下を防ぐことができる。
【０１７７】
感光性樹脂組成物（Ｉ）は、感光剤（Ｅ−Ｉ）を含有することが好ましい。感光剤（Ｅ−Ｉ）は光によって硬化するネガタイプでも、光によって可溶化するポジタイプでも良く、（ｅ−１）重合性不飽和化合物および光重合開始剤、または、（ｅ−２）キノンジアジド化合物などが好ましく含有することができる。
【０１７８】
（ｅ−１）中の重合性不飽和化合物としては、例えば、ビニル基、アリル基、アクリロイル基、メタクリロイル基等の不飽和二重結合官能基および／またはプロパルギル基などの不飽和三重結合官能基を有する化合物など公知のものが挙げられ、これらの中でも共役型のビニル基やアクリロイル基、メタクリロイル基が重合性の面で好ましい。またその官能基が含有される数としては安定性の点から１〜４であることが好ましく、それぞれは同一の基でなくとも構わない。また、ここで言う化合物は、分子量３０〜８００のものが好ましい。分子量が３０〜８００の範囲であれば、ポリマーおよび反応性希釈剤との相溶性がよい。具体的には、１，９−ノナンジオールジメタクリレート、１，１０−デカンジオールジメタクリレート、ジメチロール−トリシクロデカンジアクリレート、イソボルニルアクリレート、イソボルニルメタクリレート、ペンタエリスリトールトリアクリレート、ペンタエリスリトールテトラアクリレート、ペンタエリスリトールトリメタクリレート、ペンタエリスリトールテトラメタクリレート、ジペンタエリスリトールヘキサアクリレート、ジペンタエリスリトールヘキサメタクリレート、メチレンビスアクリルアミド、Ｎ，Ｎ−ジメチルアクリルアミド、Ｎ−メチロールアクリルアミド、２，２，６，６−テトラメチルピペリジニルメタクリレート、２，２，６，６−テトラメチルピペリジニルアクリレート、Ｎ−メチル−２，２，６，６−テトラメチルピペリジニルメタクリレート、Ｎ−メチル−２，２，６，６−テトラメチルピペリジニルアクリレート、エチレンオキシド変性ビスフェノールＡジアクリレート、エチレンオキシド変性ビスフェノールＡジメタクリレート、Ｎ−ビニルピロリドン、Ｎ−ビニルカプロラクタムなどが挙げられる。これらは単独で又は２種類以上を組み合わせて使用される。
【０１７９】
（ｅ−１）中の光重合開始剤とは、紫外〜可視光域の光が照射されることによって、主としてラジカルを発生することにより重合を開始するものを意味する。汎用の光源が使用できる点および速硬化性の観点から、アセトフェノン誘導体、ベンゾフェノン誘導体、ベンゾインエーテル誘導体、キサントン誘導体から選ばれる公知の光重合開始剤が好ましい。好ましい光重合開始剤の例としては、ジエトキシアセトフェノン、２−ヒドロキシ−２−メチル−１−フェニルプロパン−１−オン、２，２−ジメトキシ−２−フェニルアセトフェノン、１−ヒドロキシ−シクロヘキシルフェニルケトン、イソブチルベンゾインエーテル、ベンゾインメチルエーテル、チオキサントン、イソプロピルチオキサントン、２−メチル−１−［４−（メチルチオ）フェニル］−２−モルフォリノプロパン−１−オン、２−ベンジル−２−ジメチルアミノ−１−（４−モルフォリノフェニル）−ブタノン−１などが挙げられるがこれらに限定されない。
【０１８０】
（ｅ−２）のキノンジアジド化合物としては、ポリヒドロキシ化合物にキノンジアジドのスルホン酸がエステル結合したもの、ポリアミノ化合物にキノンジアジドのスルホン酸がスルホンアミド結合したもの、ポリヒドロキシポリアミノ化合物にキノンジアジドのスルホン酸がエステル結合および／またはスルホンアミド結合したものなど公知のものが挙げられる。これらポリヒドロキシ化合物、ポリアミノ化合物、ポリヒドロキシポリアミノ化合物の全ての官能基がキノンジアジドで置換されていなくてもよいが、平均して官能基全体の４０モル％以上がキノンジアジドで置換されていることが好ましい。このようなキノンジアジド化合物を用いることで、一般的な紫外線である水銀灯のｉ線（波長３６５ｎｍ）、ｈ線（波長４０５ｎｍ）、ｇ線（波長４３６ｎｍ）に感光するポジ型の感光性樹脂組成物を得ることができる。
【０１８１】
ポリヒドロキシ化合物は、Ｂｉｓ−Ｚ、ＢｉｓＰ−ＥＺ、ＴｅｋＰ−４ＨＢＰＡ、ＴｒｉｓＰ−ＨＡＰ、ＴｒｉｓＰ−ＰＡ、ＴｒｉｓＰ−ＳＡ、ＴｒｉｓＯＣＲ−ＰＡ、ＢｉｓＯＣＨＰ−Ｚ、ＢｉｓＰ−ＭＺ、ＢｉｓＰ−ＰＺ、ＢｉｓＰ−ＩＰＺ、ＢｉｓＯＣＰ−ＩＰＺ、ＢｉｓＰ−ＣＰ、ＢｉｓＲＳ−２Ｐ、ＢｉｓＲＳ−３Ｐ、ＢｉｓＰ−ＯＣＨＰ、メチレントリス−ＦＲ−ＣＲ、ＢｉｓＲＳ−２６Ｘ、ＤＭＬ−ＭＢＰＣ、ＤＭＬ−ＭＢＯＣ、ＤＭＬ−ＯＣＨＰ、ＤＭＬ−ＰＣＨＰ、ＤＭＬ−ＰＣ、ＤＭＬ−ＰＴＢＰ、ＤＭＬ−３４Ｘ、ＤＭＬ−ＥＰ、ＤＭＬ−ＰＯＰ、ジメチロール−ＢｉｓＯＣ−Ｐ、ＤＭＬ−ＰＦＰ、ＤＭＬ−ＰＳＢＰ、ＤＭＬ−ＭＴｒｉｓＰＣ、ＴｒｉＭＬ−Ｐ、ＴｒｉＭＬ−３５ＸＬ、ＴＭＬ−ＢＰ、ＴＭＬ−ＨＱ、ＴＭＬ−ｐｐ−ＢＰＦ、ＴＭＬ−ＢＰＡ、ＴＭＯＭ−ＢＰ、ＨＭＬ−ＴＰＰＨＢＡ、ＨＭＬ−ＴＰＨＡＰ（以上、商品名、本州化学工業製）、ＢＩＲ−ＯＣ、ＢＩＰ−ＰＣ、ＢＩＲ−ＰＣ、ＢＩＲ−ＰＴＢＰ、ＢＩＲ−ＰＣＨＰ、ＢＩＰ−ＢＩＯＣ−Ｆ、４ＰＣ、ＢＩＲ−ＢＩＰＣ−Ｆ、ＴＥＰ−ＢＩＰ−Ａ、４６ＤＭＯＣ、４６ＤＭＯＥＰ、ＴＭ−ＢＩＰ−Ａ（以上、商品名、旭有機材工業製）、２，６−ジメトキシメチル−４−ｔ−ブチルフェノール、２，６−ジメトキシメチル−ｐ−クレゾール、２，６−ジアセトキシメチル−ｐ−クレゾール、ナフトール、テトラヒドロキシベンゾフェノン、没食子酸メチルエステル、ビスフェノールＡ、ビスフェノールＥ、メチレンビスフェノール、ＢｉｓＰ−ＡＰ（商品名、本州化学工業製）、ノボラック樹脂などが挙げられるが、これらに限定されない。
【０１８２】
ポリアミノ化合物は、１，４−フェニレンジアミン、１，３−フェニレンジアミン、４，４’−ジアミノジフェニルエーテル、４，４’−ジアミノジフェニルメタン、４，４’−ジアミノジフェニルスルホン、４，４’−ジアミノジフェニルスルフィドなどが挙げられるが、これらに限定されない。
【０１８３】
また、ポリヒドロキシポリアミノ化合物は、２，２−ビス（３−アミノ−４−ヒドロキシフェニル）ヘキサフルオロプロパン、３，３’−ジヒドロキシベンジジンなどが挙げられるが、これらに限定されない。
【０１８４】
これらの中でも（ｅ−２）キノンジアジド化合物が、フェノール化合物および５−ナフトキノンジアジドスルホニル基とのエステルを含むことがより好ましい。これによりｉ線露光で高い感度と、より高い解像度を得ることができる。
【０１８５】
（ｅ−２）キノンジアジド化合物の含有量は、（Ｂ−Ｉ）成分の樹脂１００質量部に対して、１〜５０質量部が好ましく、１０〜４０質量部がより好ましい。キノンジアジド化合物の含有量をこの範囲とすることにより、より高感度化を図ることができ、撥液性を阻害することなく感光性を得ることができる。
【０１８６】
感光性樹脂組成物（Ｉ）は、着色剤（Ｆ−Ｉ）を含有することができる。着色剤（Ｆ−Ｉ）とは、電子情報材料の分野で一般的に用いられる、公知の有機顔料、無機顔料または染料をいう。着色剤（Ｆ−Ｉ）は、好ましくは有機顔料および／または無機顔料であるとよい。
【０１８７】
有機顔料としては、例えば、ジケトピロロピロール系顔料、アゾ、ジスアゾもしくはポリアゾ等のアゾ系顔料、銅フタロシアニン、ハロゲン化銅フタロシアニンもしくは無金属フタロシアニン等のフタロシアニン系顔料、アミノアントラキノン、ジアミノジアントラキノン、アントラピリミジン、フラバントロン、アントアントロン、インダントロン、ピラントロンもしくはビオラントロン等のアントラキノン系顔料、キナクリドン系顔料、ジオキサジン系顔料、ペリノン系顔料、ペリレン系顔料、チオインジゴ系顔料、イソインドリン系顔料、イソインドリノン系顔料、キノフタロン系顔料、スレン系顔料、ベンゾフラノン系、又は金属錯体系顔料が挙げられる。
【０１８８】
無機顔料としては、例えば、黒色酸化鉄、カドミウムレッド、べんがら、モリブデンレッド、モリブデートオレンジ、クロムバーミリオン、黄鉛、カドミウムイエロー、黄色酸化鉄、チタンイエロー、酸化クロム、ビリジアン、チタンコバルトグリーン、コバルトグリーン、コバルトクロムグリーン、ビクトリアグリーン、群青、紺青、コバルトブルー、セルリアンブルー、コバルトシリカブルー、コバルト亜鉛シリカブルー、マンガンバイオレット又はコバルトバイオレットが挙げられる。
【０１８９】
染料としては、例えば、アゾ染料、アントラキノン染料、縮合多環芳香族カルボニル染料、インジゴイド染料、カルボニウム染料、フタロシアニン染料、メチン又はポリメチン染料が挙げられる。
【０１９０】
赤色の顔料としては、例えば、ピグメントレッド９，４８，９７，１２２，１２３，１４４，１４９，１６６，１６８，１７７，１７９，１８０，１９２，２０９，２１５，２１６，２１７，２２０，２２３，２２４，２２６，２２７，２２８，２４０又は２５４が挙げられる（数値はいずれもカラーインデックス（以下、「ＣＩ」ナンバー））。
【０１９１】
橙色の顔料としては、例えば、ピグメントオレンジ１３，３６，３８，４３，５１，５５，５９，６１，６４，６５又は７１が挙げられる（数値はいずれもＣＩナンバー）。
【０１９２】
黄色の顔料としては、例えば、ピグメントイエロー１２，１３，１７，２０，２４，８３，８６，９３，９５，１０９，１１０，１１７，１２５，１２９，１３７，１３８，１３９，１４７，１４８，１５０，１５３，１５４，１６６，１６８又は１８５が挙げられる（数値はいずれもＣＩナンバー）。
【０１９３】
紫色の顔料としては、例えば、ピグメントバイオレット１９，２３，２９，３０，３２，３７，４０又は５０が挙げられる（数値はいずれもＣＩナンバー）。
青色の顔料としては、例えば、ピグメントブルー１５，１５：３，１５：４，１５：６，２２，６０又は６４が挙げられる（数値はいずれもＣＩナンバー）。
緑色の顔料としては、例えば、ピグメントグリーン７，１０，３６又は５８が挙げられる（数値はいずれもＣＩナンバー）。
【０１９４】
黒色の顔料としては、例えば、黒色有機顔料、および黒色無機顔料等が挙げられる。黒色有機顔料としては、例えば、カーボンブラック、ベンゾフラノン系黒色顔料（国際公開第２０１０／０８１６２４号記載）、ペリレン系黒色顔料、アニリン系黒色顔料、またはアントラキノン系黒色顔料が挙げられる。これらの中でも特にベンゾフラノン系黒色顔料またはペリレン系黒色顔料が、より感度に優れたネガ型感光性樹脂組成物を得られる点で好ましい。ベンゾフラノン系黒色顔料やペリレン系黒色顔料は、可視領域は低い透過率で高い遮光性を実現しながら、紫外領域の透過率が相対的に高く、これにより露光時の化学反応が効率よく進むためである。ベンゾフラノン系黒色顔料およびペリレン系黒色顔料は、共に含有することもできる。黒色無機顔料としては、例えば、グラファイト、あるいは、チタン、銅、鉄、マンガン、コバルト、クロム、ニッケル、亜鉛、カルシウムもしくは銀等の金属の微粒子、酸化物、複合酸化物、硫化物、窒化物又は酸窒化物が挙げられるが、高い遮光性を有する、カーボンブラック又はチタン窒化物が好ましい。
【０１９５】
染料としては、例えば、Ｓｕｍｉｌａｎ、Ｌａｎｙｌ（登録商標）シリーズ（以上、いずれも住友化学工業（株）製）、Ｏｒａｓｏｌ（登録商標）、Ｏｒａｃｅｔ（登録商標）、Ｆｉｌａｍｉｄ（登録商標）、Ｉｒｇａｓｐｅｒｓｅ（登録商標）、Ｚａｐｏｎ、Ｎｅｏｚａｐｏｎ、Ｎｅｐｔｕｎｅ、Ａｃｉｄｏｌシリーズ（以上、いずれもＢＡＳＦ（株）製）、Ｋａｙａｓｅｔ（登録商標）、Ｋａｙａｋａｌａｎ（登録商標）シリーズ（以上、いずれも日本化薬（株）製）、Ｖａｌｉｆａｓｔ（登録商標）  Ｃｏｌｏｒｓシリーズ（オリエント化学工業（株）製）、Ｓａｖｉｎｙｌ、Ｓａｎｄｏｐｌａｓｔ、Ｐｏｌｙｓｙｎｔｈｒｅｎ（登録商標）、Ｌａｎａｓｙｎ（登録商標）シリーズ（以上、いずれもクラリアントジャパン（株）製）、Ａｉｚｅｎ（登録商標）、Ｓｐｉｌｏｎ（登録商標）シリーズ（以上、いずれも保土谷化学工業（株）製）、機能性色素（山田化学工業（株）製）、Ｐｌａｓｔ  Ｃｏｌｏｒ、Ｏｉｌ  Ｃｏｌｏｒシリーズ（有本化学工業（株）製）などを挙げることができる。
【０１９６】
有機ＥＬ表示装置のコントラストを向上させる目的においては、着色剤の色は可視光を全波長域に渡って遮光できる黒色が好ましく、有機顔料、無機顔料、および染料から選ばれる少なくとも１種以上を用い、硬化膜とした時に黒色を呈するような着色剤を用いればよい。そのためには、上述の黒色有機顔料および黒色無機顔料を用いてもよいし、二種以上の有機顔料および染料を混合することで疑似黒色化してもよい。疑似黒色化する場合は、上述の赤色、橙色、黄色、紫色、青色、緑色などの有機顔料および染料から二種以上を混合することで得ることができる。なお、感光性樹脂組成物（Ｉ）自体は必ずしも黒色である必要はなく、加熱硬化時に色が変化することで硬化膜が黒色を呈するような着色剤を用いてもよい。
【０１９７】
これらのうち、高い耐熱性を確保できる観点においては、有機顔料および／または無機顔料を含有し、かつ硬化膜とした時に黒色を呈するような着色剤を用いることが好ましい。また、高い絶縁性を確保できる観点においては、有機顔料および／または染料を含有し、かつ硬化膜とした時に黒色を呈するような着色剤を用いることが好ましい。すなわち、高い耐熱性と絶縁性を両立できる点で、有機顔料を含有し、かつ硬化膜とした時に黒色を呈するような着色剤を用いることが好ましい。
【０１９８】
着色剤（Ｆ−Ｉ）の含有量は、（Ｂ−Ｉ）成分１００質量部に対して、好ましくは１０質量部以上、より好ましくは２０重質量部以上、さらに好ましくは３０質量部以上で、好ましくは３００質量部以下、より好ましくは２００質量部以下、さらに好ましくは１５０質量部以下である。着色剤の含有量を１０質量部以上とすることで硬化膜に必要な着色性が得られ、３００質量部以下とすることで保存安定性が良好となる。
【０１９９】
感光性樹脂組成物（Ｉ）は、着色剤（Ｆ−Ｉ）として顔料を用いる場合は分散剤を含有することが好ましい。分散剤を含有することで、着色剤を樹脂組成物中に均一かつ安定に分散させることができる。分散剤は、特に制限されるものではないが、高分子分散剤が好ましい。高分子分散剤としては、例えば、ポリエステル系高分子分散剤、アクリル系高分子分散剤、ポリウレタン系高分子分散剤、ポリアリルアミン系高分子分散剤又はカルボジイミド系分散剤が挙げられる。より具体的には、高分子分散剤とは、主鎖がポリアミノ、ポリエーテル、ポリエステル、ポリウレタン、ポリアクリレート等からなり、側鎖または主鎖末端にアミン、カルボン酸、リン酸、アミン塩、カルボン酸塩、リン酸塩等の極性基を有する高分子化合物のことをいう。極性基が顔料に吸着し、主鎖ポリマーの立体障害により顔料の分散が安定化される役割を果たす。
【０２００】
分散剤は、アミン価のみを有する（高分子）分散剤、酸価のみを有する（高分子）分散剤、アミン価及び酸価を有する（高分子）分散剤、又は、アミン価も酸価も有さない（高分子）分散剤に分類されるが、アミン価及び酸価を有する（高分子）分散剤、アミン価のみを有する（高分子）分散剤が好ましく、アミン価のみを有する（高分子）分散剤がより好ましい。
【０２０１】
アミン価のみを有する高分子分散剤の具体例としては、例えば、ＤＩＳＰＥＲＢＹＫ（登録商標）１０２，１６０，１６１，１６２，２１６３，１６４，２１６４，１６６，１６７，１６８，２０００，２０５０，２１５０，２１５５，９０７５，９０７７，ＢＹＫ−ＬＰ  Ｎ６９１９，ＢＹＫ−ＬＰ  Ｎ２１１１６もしくはＢＹＫ−ＬＰ  Ｎ２１２３４（以上、いずれもビックケミー社製）、ＥＦＫＡ（登録商標）４０１５，４０２０，４０４６，４０４７，４０５０，４０５５，４０６０，４０８０，４３００，４３３０，４３４０，４４００，４４０１，４４０２，４４０３もしくは４８００（以上、いずれもＢＡＳＦ社製）、アジスパー（登録商標）ＰＢ７１１（味の素ファインテクノ社製）又はＳＯＬＳＰＥＲＳＥ（登録商標）１３２４０，１３９４０，２００００，７１０００又は７６５００（以上、いずれもルーブリゾール社製）が挙げられる。
【０２０２】
着色剤に対する分散剤の割合は、耐熱性を維持しながら分散安定性を向上させるため、１質量％以上が好ましく、３質量％以上がより好ましい。また１００質量％以下が好ましく、５０質量％以下がより好ましい。
【０２０３】
感光性樹脂組成物（Ｉ）は有機溶剤（Ｇ−Ｉ）を含有することが好ましい。有機溶剤（Ｇ−Ｉ）としては、例えば、エーテル類、アセテート類、エステル類、ケトン類、芳香族炭化水素類、アミド類又はアルコール類の化合物が挙げられる。
【０２０４】
より具体的には、例えば、エチレングリコールモノメチルエーテル、エチレングリコールモノエチルエーテル、エチレングリコールモノ−ｎ−プロピルエーテル、エチレングリコールモノ−ｎ−ブチルエーテル、ジエチレングリコールモノメチルエーテル、ジエチレングリコールモノエチルエーテル、ジエチレングリコールモノ−ｎ−プロピルエーテル、ジエチレングリコールモノ−ｎ−ブチルエーテル、トリエチレングリコールモノメチルエーテル、トリエチレングリコールモノエチルエーテル、プロピレングリコールモノメチルエーテル、プロピレングリコールモノエチルエーテル、プロピレングリコールモノ−ｎ−プロピルエーテル、プロピレングリコールモノ−ｎ−ブチルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｎ−ブチルエーテル、ジプロピレングリコールジメチルエーテル、ジプロピレングリコールメチル−ｎ−ブチルエーテル、トリプロピレングリコールモノメチルエーテル、トリプロピレングリコールモノエチルエーテル、ジエチレングリコールジメチルエーテル、ジエチレングリコールメチルエチルエーテル、ジエチレングリコールジエチルエーテルもしくはテトラヒドロフラン等のエーテル類、ブチルアセテート、エチレングリコールモノメチルエーテルアセテート、エチレングリコールモノエチルエーテルアセテート、プロピレングリコールモノメチルエーテルアセテート、３−メトキシブチルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、シクロヘキサノールアセテート、プロピレングリコールジアセテート、プロピレングリコールモノメチルエーテルアセテート、プロピレングリコールモノエチルエーテルアセテート（以下、「ＰＧＭＥＡ」）、ジプロピレングリコールメチルエーテルアセテート、３−メトキシ−３−メチル−１−ブチルアセテート、１，４−ブタンジオールジアセテート、１，３−ブチレングリコールジアセテートもしくは１，６−ヘキサンジオールジアセテート等のアセテート類、メチルエチルケトン、シクロヘキサノン、２−ヘプタノンもしくは３−ヘプタノン等のケトン類、２−ヒドロキシプロピオン酸メチルもしくは２−ヒドロキシプロピオン酸エチル等の乳酸アルキルエステル類、２−ヒドロキシ−２−メチルプロピオン酸エチル、３−メトキシプロピオン酸メチル、３−メトキシプロピオン酸エチル、３−エトキシプロピオン酸メチル、３−エトキシプロピオン酸エチル、エトキシ酢酸エチル、ヒドロキシ酢酸エチル、２−ヒドロキシ−３−メチルブタン酸メチル、３−メトキシブチルアセテート、３−メチル−３−メトキシブチルアセテート、３−メチル−３−メトキシブチルプロピオネート、酢酸エチル、酢酸ｎ−プロピル、酢酸ｉ−プロピル、酢酸ｎ−ブチル、酢酸ｉ−ブチル、蟻酸ｎ−ペンチル、酢酸ｉ−ペンチル、プロピオン酸ｎ−ブチル、酪酸エチル、酪酸ｎ−プロピル、酪酸ｉ−プロピル、酪酸ｎ−ブチル、ピルビン酸メチル、ピルビン酸エチル、ピルビン酸ｎ−プロピル、アセト酢酸メチル、アセト酢酸エチルもしくは２−オキソブタン酸エチル等の他のエステル類、トルエンもしくはキシレン等の芳香族炭化水素類、Ｎ−メチルピロリドン、Ｎ，Ｎ−ジメチルホルムアミドもしくはＮ，Ｎ−ジメチルアセトアミド等のアミド類、又は、ブチルアルコール、イソブチルアルコール、ペンタノ−ル、４−メチル−２−ペンタノール、３−メチル−２−ブタノール、３−メチル−３−メトキシブタノールもしくはジアセトンアルコール等のアルコール類が挙げられる。
【０２０５】
着色剤（Ｆ−Ｉ）として顔料を用いる場合、顔料を分散安定化させるため、有機溶剤（Ｇ−Ｉ）としてアセテート類の化合物を用いることが好ましい。感光性樹脂組成物（Ｉ）が含有する全ての有機溶剤（Ｇ−Ｉ）に占めるアセテート類の化合物の割合は、５０質量％以上が好ましく、７０質量％以上がより好ましい。また１００質量％以下が好ましく、９０質量％以下がより好ましい。
【０２０６】
前記溶剤の使用量は、必要とする膜厚や採用する塗布方法に応じて変更するため特に限定されないが、（Ｂ−Ｉ）成分の樹脂１００質量部に対して、５０〜２０００質量部が好ましく、特に１００〜１５００質量部が好ましい。
【０２０７】
感光性樹脂組成物（Ｉ）は、必要に応じて基板との濡れ性を向上させる目的で界面活性剤、乳酸エチルやプロピレングリコールモノメチルエーテルアセテートなどのエステル類、エタノールなどのアルコール類、シクロヘキサノン、メチルイソブチルケトンなどのケトン類、テトラヒドロフラン、ジオキサンなどのエ−テル類を含有してもよい。
【０２０８】
感光性樹脂組成物（Ｉ）は、密着改良剤を含有することができる。密着改良剤としては、ビニルトリメトキシシラン、ビニルトリエトキシシラン、エポキシシクロヘキシルエチルトリメトキシシラン、３−グリシドキシプロピルトリメトキシシラン、３−グリシドキシプロピルトリエトキシシラン、ｐ−スチリルトリメトキシシラン、３−アミノプロピルトリメトキシシラン、３−アミノプロピルトリエトキシシラン、Ｎ−フェニル−３−アミノプロピルトリメトキシシランなどのシランカップリング剤、チタンキレート剤、アルミキレート剤、芳香族アミン化合物とアルコキシ基含有ケイ素化合物を反応させて得られる化合物などが挙げられる。これらを２種以上含有してもよい。これらの密着改良剤を含有することにより、感光性樹脂膜を現像する場合などに、シリコンウェハー、ＩＴＯ、ＳｉＯ２、窒化ケイ素などの下地基材との密着性を高めることができる。また、洗浄などに用いられる酸素プラズマ、ＵＶオゾン処理に対する耐性を高めることができる。密着改良剤の含有量は、（Ｂ−Ｉ）成分１００質量部に対して、０．１質量部以上が好ましく、０．３質量部以上がより好ましい。また１０質量部以下が好ましく、５質量部以下がより好ましい。
【０２０９】
感光性樹脂組成物（Ｉ）は、必要に応じて基板との濡れ性を向上させる目的で界面活性剤を含有してもよい。界面活性剤は市販の化合物を用いることができ、具体的にはシリコーン系界面活性剤としては、東レダウコーニングシリコーン社のＳＨシリーズ、ＳＤシリーズ、ＳＴシリーズ、ビックケミー・ジャパン社のＢＹＫシリーズ、信越シリコーン社のＫＰシリーズ、東芝シリコーン社のＴＳＦシリーズなどが挙げられ、フッ素系界面活性剤としては、大日本インキ工業社の“メガファック（登録商標）”シリーズ、住友スリーエム社のフロラードシリーズ、旭硝子社の“サーフロン（登録商標）”シリーズ、“アサヒガード（登録商標）”シリーズ、新秋田化成社のＥＦシリーズ、オムノヴァ・ソルーション社のポリフォックスシリーズなどが挙げられ、アクリル系および／またはメタクリル系の重合物からなる界面活性剤としては、共栄社化学社のポリフローシリーズ、楠本化成社の“ディスパロン（登録商標）”シリーズなどが挙げられるが、これらに限定されない。
【０２１０】
界面活性剤の含有量は（Ｂ−Ｉ）成分１００質量部に対して、０．００１質量部以上が好ましく、０．００２質量部以上がより好ましい。また１質量部以下が好ましく、０．５質量部以下がより好ましい。
【０２１１】
次に、感光性樹脂組成物（Ｉ）の製造方法について説明する。例えば、前記（Ａ−Ｉ）〜（Ｅ−Ｉ）成分を有機溶剤（Ｇ−Ｉ）に溶解させることにより、感光性樹脂組成物（Ｉ）を得ることができる。溶解方法としては、撹拌や加熱が挙げられる。加熱する場合、加熱温度は樹脂組成物の性能を損なわない範囲で設定することが好ましく、通常、室温〜８０℃である。また、各成分の溶解順序は特に限定されず、例えば、溶解性の低い化合物から順次溶解させる方法がある。
【０２１２】
得られた感光性樹脂組成物（Ｉ）は、濾過フィルターを用いて濾過し、ゴミや粒子を除去することが好ましい。フィルター孔径は、例えば０．５μｍ、０．２μｍ、０．１μｍ、０．０５μｍなどがあるが、これらに限定されない。濾過フィルターの材質には、ポリプロピレン（ＰＰ）、ポリエチレン（ＰＥ）、ナイロン（ＮＹ）、ポリテトラフルオロエチエレン（ＰＴＦＥ）などがあるが、ポリエチレンやナイロンを用いて濾過することが好ましい。
【０２１３】
次に、感光性樹脂組成物（Ｉ）を用いた硬化膜の製造方法について詳しく説明する。
【０２１４】
硬化膜の製造方法は、
（１）該感光性樹脂組成物（Ｉ）を基板に塗布し、感光性樹脂膜を形成する工程、
（２）該感光性樹脂膜を乾燥するプリベーク工程、
（３）乾燥した感光性樹脂膜にフォトマスクを介して化学線を照射する露光工程、
（４）露光した感光性樹脂膜を現像する現像工程および
（５）現像した感光性樹脂膜を加熱し硬化膜を形成する工程
をこの順に含む。
【０２１５】
感光性樹脂膜を形成する工程では、感光性樹脂組成物（Ｉ）をスピンコート法、スリットコート法、ディップコート法、スプレーコート法、印刷法などで塗布し、感光性樹脂組成物（Ｉ）の感光性樹脂膜を得る。塗布に先立ち、感光性樹脂組成物（Ｉ）を塗布する基材を予め前述した密着改良剤で前処理してもよい。例えば、密着改良剤をイソプロパノール、エタノール、メタノール、水、テトラヒドロフラン、プロピレングリコールモノメチルエーテルアセテート、プロピレングリコールモノメチルエーテル、乳酸エチル、アジピン酸ジエチルなどの溶媒に０．５〜２０質量％溶解させた溶液を用いて、基材表面を処理する方法が挙げられる。基材表面の処理方法としては、スピンコート、スリットダイコート、バーコート、ディップコート、スプレーコート、蒸気処理などの方法が挙げられる。
【０２１６】
感光性樹脂膜を乾燥するプリベーク工程では、塗布した感光性樹脂膜を必要に応じて減圧乾燥処理を施し、その後、ホットプレート、オーブン、赤外線などを用いて、５０℃〜１８０℃の範囲で１分間〜数時間の熱処理を施すことで乾燥した感光性樹脂膜を得る。
【０２１７】
次に、乾燥した感光性樹脂膜にフォトマスクを介して露光する工程について説明する。感光性樹脂膜上に所望のパターンを有するフォトマスクを通して化学線を照射する。露光に用いられる化学線としては紫外線、可視光線、電子線、Ｘ線などがあるが、本発明では水銀灯のｉ線（３６５ｎｍ）、ｈ線（４０５ｎｍ）、ｇ線（４３６ｎｍ）を用いることが好ましい。化学線を照射した後、露光後ベークをしても構わない。露光後ベークを行うことによって、現像後の解像度向上又は現像条件の許容幅増大などの効果が期待できる。露光後ベークは、オーブン、ホットプレート、赤外線、フラッシュアニール装置又はレーザーアニール装置などを使用することができる。露光後ベーク温度としては、５０〜１８０℃が好ましく、６０〜１５０℃がより好ましい。露光後ベーク時間は、１０秒〜数時間が好ましい。露光後ベーク時間が上記範囲内であると、反応が良好に進行し、現像時間を短くできる場合がある。
【０２１８】
露光した感光性樹脂膜を現像する現像工程では、露光した感光性樹脂膜を、現像液を用いて現像し、露光部以外を除去する。現像液としては、テトラメチルアンモニウムヒドロキシド、ジエタノールアミン、ジエチルアミノエタノール、水酸化ナトリウム、水酸化カリウム、炭酸ナトリウム、炭酸カリウム、トリエチルアミン、ジエチルアミン、メチルアミン、ジメチルアミン、酢酸ジメチルアミノエチル、ジメチルアミノエタノール、ジメチルアミノエチルメタクリレート、シクロヘキシルアミン、エチレンジアミン、ヘキサメチレンジアミンなどのアルカリ性を示す化合物の水溶液が好ましい。また場合によっては、これらのアルカリ水溶液にＮ−メチル−２−ピロリドン、Ｎ，Ｎ−ジメチルホルムアミド、Ｎ，Ｎ−ジメチルアセトアミド、ジメチルスルホキシド、γ−ブチロラクトン、ジメチルアクリルアミドなどの極性溶媒、メタノール、エタノール、イソプロパノールなどのアルコール類、乳酸エチル、プロピレングリコールモノメチルエーテルアセテートなどのエステル類、シクロペンタノン、シクロヘキサノン、イソブチルケトン、メチルイソブチルケトンなどのケトン類などを単独あるいは数種を組み合わせたものを添加してもよい。現像方式としては、スプレー、パドル、浸漬、超音波等の方式が可能である。
【０２１９】
次に、現像によって形成したパターンを蒸留水にてリンス処理をすることが好ましい。ここでもエタノール、イソプロピルアルコールなどのアルコール類、乳酸エチル、プロピレングリコールモノメチルエーテルアセテートなどのエステル類などを蒸留水に加えてリンス処理をしてもよい。
【０２２０】
次に現像した感光性樹脂膜を加熱処理する工程により硬化膜を得る。加熱処理により残留溶剤や耐熱性の低い成分を除去できるため、耐熱性および耐薬品性を向上させることができる。また、熱架橋剤（Ｄ−Ｉ）を含有する場合は、加熱処理により熱架橋反応を進行させることができ、耐熱性および耐薬品性を向上させることができる。この加熱処理は温度を選び、段階的に昇温するか、ある温度範囲を選び連続的に昇温しながら５分間〜５時間実施する。一例としては、１５０℃、２５０℃で各３０分ずつ熱処理する。あるいは室温より３００℃まで２時間かけて直線的に昇温するなどの方法が挙げられる。本発明においての加熱処理条件としては１８０℃以上が好ましく、２００℃以上がより好ましく、２３０℃以上がさらに好ましく、２５０℃以上が特に好ましい。また加熱処理条件は、４００℃以下が好ましく、３５０℃以下がより好ましく、３００℃以下がさらに好ましい。
【０２２１】
次に、感光性樹脂組成物（Ｉ）から形成した感光性シートを用いた硬化膜の製造方法について説明する。なお、ここで、感光性シートは剥離性基材上に感光性樹脂組成物（Ｉ）を塗布し、乾燥して得られたシートと定義する。
【０２２２】
感光性樹脂組成物（Ｉ）から形成した感光性シートを用いる場合、前記感光性シートに保護フィルムを有する場合にはこれを剥離し、感光性シートと基板を対向させ、熱圧着により貼り合わせて、感光性樹脂膜を得る。感光性シートは、感光性樹脂組成物（Ｉ）を剥離性基材であるポリエチレンテレフタラート等により構成される支持フィルム上に塗布、乾燥させて得ることができる。
【０２２３】
熱圧着は、熱プレス処理、熱ラミネート処理、熱真空ラミネート処理等によって行うことができる。貼り合わせ温度は、基板への密着性、埋め込み性の点から４０℃以上が好ましい。また、感光性シートが感光性を有する場合、貼り合わせ時に感光性シートが硬化し、露光・現像工程におけるパターン形成の解像度が低下することを防ぐために、貼り合わせ温度は１４０℃以下が好ましい。
【０２２４】
感光性シートを基板に貼り合せて得られた感光性樹脂膜は、上述の感光性樹脂膜を露光する工程、露光された感光性樹脂膜を現像する工程、および、加熱硬化をする工程にならって硬化膜を形成することができる。
【０２２５】
感光性樹脂組成物（Ｉ）または感光性シートを硬化した硬化膜（以下、本発明の硬化膜の第二の態様という場合がある）は、有機ＥＬ表示装置や半導体装置、多層配線板等の電子部品に使用することができる。具体的には、有機ＥＬ素子の絶縁層、有機ＥＬ素子を用いた表示装置の駆動回路付き基板の平坦化層、半導体装置または半導体部品の再配線間の層間絶縁膜、半導体のパッシベーション膜、半導体素子の保護膜、高密度実装用多層配線の層間絶縁膜、回路基板の配線保護絶縁層、固体撮像素子のオンチップマイクロレンズや各種ディスプレイ・固体撮像素子用平坦化層などの用途に好適に用いられる。本発明の硬化膜の第二の態様を配置した表面保護膜や層間絶縁膜等を有する電子デバイスとしては、例えば、耐熱性の低いＭＲＡＭなどが挙げられる。すなわち、本発明の硬化膜の第二の態様は、ＭＲＡＭの表面保護膜用として好適である。また、基板上に形成された第一電極と、前記第一電極に対向して設けられた第二電極とを含む表示装置、具体的には例えば、ＬＣＤ、ＥＣＤ、ＥＬＤ、有機ＥＬなどの表示装置の絶縁層に用いることができる。以下、有機ＥＬ表示装置を例に説明する。
【０２２６】
感光性樹脂組成物（Ｉ）の硬化膜を具備する有機ＥＬ表示装置は、基板上に、駆動回路、平坦化層、第１電極、絶縁層、発光層および第２電極を有し、該絶縁層が本発明の硬化膜の第二の態様からなる。アクティブマトリックス型の表示装置を例に挙げると、ガラスや樹脂フィルムなどの基板上に、ＴＦＴと、ＴＦＴの側方部に位置しＴＦＴと接続された配線とを有し、その上に凹凸を覆うようにして平坦化層を有し、さらに平坦化層上に表示素子が設けられている。表示素子と配線とは、平坦化層に形成されたコンタクトホールを介して接続される。
【０２２７】
感光性樹脂組成物（Ｉ）の硬化膜を具備する有機ＥＬ表示装置は、好ましくは該硬化膜に囲まれた画素内の少なくとも一部をインクジェット方式により形成する製造方法を用いる場合に好適に使用される。感光性樹脂組成物（Ｉ）または感光性樹脂シートを硬化した硬化膜を用いることで、撥液性を有し、インクジェット方式に用いられる吐出液が、隣接する画素内への浸入を防ぐことで、表示不良の発生が少なく、耐久性に優れた有機ＥＬ表示装置を得ることができる。
【実施例】
【０２２８】
以下、実施例を挙げて本発明を説明するが、本発明はこれらの例によって限定されるものではない。まず、測定方法および評価方法について説明する。【０２２９】
（１）平均分子量測定
実施例で用いた（ａ１）〜（ａ８）および（ｃ１）〜（ｃ２）の分子量は、ＧＰＣ（ゲルパーミエーションクロマトグラフィー）装置Ｗａｔｅｒｓ２６９０−９９６（日本ウォーターズ（株）製）を用い、展開溶媒をテトラヒドロフラン（以降ＴＨＦと呼ぶ）として測定し、ポリスチレン換算で重量平均分子量（Ｍｗ）を算出した。【０２３０】
また、実施例で用いた（ｂ１）〜（ｂ４）の分子量は、上述のＧＰＣ装置を用い、展開溶媒をＮ−メチル−２−ピロリドン（以降ＮＭＰと呼ぶ）として測定し、ポリスチレン換算で数平均分子量（Ｍｎ）を算出した。【０２３１】
（２）膜厚測定
表面粗さ・輪郭形状測定機（ＳＵＲＦＣＯＭ１４００Ｄ；（株）東京精密）を用いて、測定倍率を１０，０００倍、測定長さを１．０ｍｍ、測定速度を０．３０ｍｍ／ｓとして、プリベーク後、現像後および硬化後の膜厚を測定した。【０２３２】
（３）接触角の評価
接触角の測定には、後述の方法で基板上に形成された隔壁パターン上に、１μＬのプロピレングリコールモノメチルエーテルアセテート（以降ＰＧＭＥＡと呼ぶ）を滴下し接触角を測定した。測定には、接触角測定装置ＤＭｓ−４０１（協和界面科学社製）を用いて、ＪＩＳ−Ｒ３２５７に準拠し、２３℃で静滴法にて測定した。【０２３３】
硬化膜上のＰＧＭＥＡ接触角の測定結果を下記のように判定し、接触角が６０°以上
（Ａ＋）、接触角が５０°以上６０°未満（Ａ）および、接触角が４０°以上５０°未満（Ｂ）を優秀、接触角が３０°以上４０°未満（Ｃ）を良好とし、接触角が３０°未満（Ｄ）を不良とした。
Ａ＋：接触角が６０°以上
Ａ：接触角が５０°以上６０°未満
Ｂ：接触角が４０°以上５０°未満
Ｃ：接触角が３０°以上４０°未満
Ｄ：接触角が３０°未満。【０２３４】
（４）開口部のインク濡れ性評価
後術する隔壁パターン５を形成した基板を用いて、正孔注入層として、安息香酸メチルを溶媒とした化合物（ＨＴ−１）のインキを、インクジェット装置（ＵＬＶＡＣ社製Ｌｉｔｌｅｘ１４２）を用いて、隔壁に囲まれた領域に滴下する際に、開口部全体に塗布するために必要なインクの液滴数をカウントした。この評価で用いたインクの１滴当たりの体積は１５ｐｌであった。【０２３５】
（５）表示不良発生率の評価
後述の方法で作製した有機ＥＬ表示装置を、１０ｍＡ／ｃｍ２で直流駆動にて発光させ、画素の中心部に非発光領域などの表示不良がないかを観察し、２０個の有機ＥＬ表示装置のうち、正常に発光する個数から表示不良発生率を算出した。【０２３６】
下記のように判定し、表示不良発生率が３０％以上４０％未満（Ｃ）を合格、表示不良発生率が２０％以上３０％未満（Ｂ）を良好とし、表示不良発生率が２０％未満（ＡおよびＡ＋）を優秀とした。
Ａ＋：表示不良発生率が０％以上１０％未満
Ａ：表示不良発生率が１０％以上２０％未満
Ｂ：表示不良発生率が２０％以上３０％未満
Ｃ：表示不良発生率が３０％以上４０％未満
Ｄ：表示不良発生率が４０％以上７０％未満
Ｅ：表示不良発生率が７０％以上１００％未満
（６）耐久性の評価
後述の方法で作製した有機ＥＬ表示装置を、８０℃で１００時間保持した後、１０ｍＡ／ｃｍ２で直流駆動にて発光させ、画素の中心部に非発光領域などの表示不良がないかを観察し、前記と同様に表示不良発生率を算出し、耐久性を判定した。
Ａ＋：表示不良発生率が０％以上１０％未満
Ａ：表示不良発生率が１０％以上２０％未満
Ｂ：表示不良発生率が２０％以上３０％未満
Ｃ：表示不良発生率が３０％以上４０％未満
Ｄ：表示不良発生率が４０％以上７０％未満
Ｅ：表示不良発生率が７０％以上１００％未満
実施例および比較例で用いた化合物について以下に示す。【０２３７】
合成例１  化合物（Ａ−Ｉ）および、撥液材（Ａ）の合成
撹拌装置、還流冷却管、滴下ロート、温度計及び窒素ガス吹き込み口を備えた１０００ｍＬの反応容器に、シクロヘキサノンを１００質量部加えて、窒素ガス雰囲気下で１１０℃に昇温した。シクロヘキサノンの温度を１１０℃に維持し、表１に示すモノマー混合溶液を滴下ロートにより２時間で等速滴下して、各モノマー溶液を調製した。滴下終了後、モノマー溶液を、１１５℃まで昇温させ、２時間反応させて共重合物（ａ１）〜（ａ９）を得た。ＧＰＣを用いて重量平均分子量を求めた。その結果を表１に示す。
表１中の略称を下記に示す。
ＤＭＡＡ：Ｎ，Ｎ−ジメチルアクリルアミド
ＦＡＭＡＣ−６：２−（パーフルオロヘキシル）エチルメタクリレート
ＧＭＡ：グリシジルメタクリレート
カレンズＭＯＩ−ＢＭ：メタクリル酸２−（０−［１’−メチルプロピリデンアミノ］カルボキシアミノ）エチル【０２３８】
【表１】
2020075592.tif 000024
【０２３９】
合成例２  ヒドロキシル基含有ジアミン化合物の合成
２，２−ビス（３−アミノ−４−ヒドロキシフェニル）ヘキサフルオロプロパン（以降ＢＡＨＦと呼ぶ）１８．３ｇ（０．０５モル）をアセトン１００ｍＬ、プロピレンオキシド１７．４ｇ（０．３モル）に溶解させ、−１５℃に冷却した。ここに３−ニトロベンゾイルクロリド２０．４ｇ（０．１１モル）をアセトン１００ｍＬに溶解させた溶液を滴下した。滴下終了後、−１５℃で４時間反応させ、その後室温に戻した。析出した白色固体をろ別し、５０℃で真空乾燥した。【０２４０】
固体３０ｇを３００ｍＬのステンレスオートクレーブに入れ、メチルセロソルブ２５０ｍＬに分散させ、５％パラジウム−炭素を２ｇ加えた。ここに水素を風船で導入して、還元反応を室温で行なった。約２時間後、風船がこれ以上しぼまないことを確認して反応を終了させた。反応終了後、濾過して触媒であるパラジウム化合物を除き、ロータリーエバポレーターで濃縮し、下記式で表されるヒドロキシル基含有ジアミン化合物を得た。【０２４１】
【化２３】
2020075592.tif 000025
【０２４２】
合成例３  アルカリ可溶性樹脂（ｂ１）の合成
乾燥窒素気流下、３，３’，４，４’−ジフェニルエーテルテトラカルボン酸二無水物（以降ＯＤＰＡと呼ぶ）６２．０ｇ（０．２０モル）をＮ−メチル−２−ピロリドン（以降ＮＭＰと呼ぶ）５００ｇに溶解させた。ここに合成例２で得られたヒドロキシル基含有ジアミン化合物９６．７ｇ（０．１６モル）をＮＭＰ１００ｇとともに加えて、２０℃で１時間反応させ、次いで５０℃で２時間反応させた。次に末端封止剤として３−アミノフェノール８．７ｇ（０．０８モル）をＮＭＰ５０ｇとともに加え、５０℃で２時間反応させた。その後、Ｎ，Ｎ−ジメチルホルムアミドジメチルアセタール４７．７ｇ（０．４０モル）を投入した。投入後、５０℃で３時間撹拌した。撹拌終了後、溶液を室温まで冷却した後、溶液を水５Ｌに投入して白色沈殿を得た。この沈殿を濾過で集めて、水で３回洗浄した後、８０℃の真空乾燥機で２４時間乾燥し、目的のポリイミド前駆体（ｂ１）を得た。ポリイミド前駆体（ｂ１）の数平均分子量は１１０００であった。【０２４３】
合成例４  アルカリ可溶性樹脂（ｂ２）の合成
乾燥窒素気流下、ＢＡＨＦ５８．６ｇ（０．１６モル）、末端封止剤として３−アミノフェノール８．７ｇ（０．０８モル）をＮ−メチル−２−ピロリドン（ＮＭＰ）３００ｇに溶解した。ここにＯＤＰＡ６２．０ｇ（０．２０モル）をＮＭＰ１００ｇとともに加えて、２０℃で１時間撹拌し、次いで５０℃で４時間撹拌した。その後、キシレンを１５ｇ添加し、水をキシレンとともに共沸しながら、１５０℃で５時間撹拌した。撹拌終了後、溶液を水５Ｌに投入して白色沈殿を集めた。この沈殿をろ過で集めて、水で３回洗浄した後、８０℃の真空乾燥機で２４時間乾燥し、目的のポリイミド（ｂ２）を得た。ポリイミド（ｂ２）の数平均分子量は８２００であった。【０２４４】
合成例５  アルカリ可溶性樹脂（ｂ３）の合成
乾燥窒素気流下、ジフェニルエーテル−４，４’−ジカルボン酸４１．３ｇ（０．１６モル）、と１−ヒドロキシ−１，２，３−ベンゾトリアゾール４３．２ｇ（０．３２モル）とを反応させて得られたジカルボン酸誘導体の混合物０．１６モルとＢＡＨＦ７３．３ｇ（０．２０モル）をＮＭＰ５７０ｇに溶解させ、その後７５℃で１２時間反応させた。次にＮＭＰ７０ｇに溶解させた５−ノルボルネン−２，３−ジカルボン酸無水物１３．１ｇ（０．０８モル）を加え、更に１２時間攪拌して反応を終了した。反応混合物を濾過した後、反応混合物を水／メタノール＝３／１（容積比）の溶液に投入して白色沈殿を得た。この沈殿を濾過で集めて、水で３回洗浄した後、８０℃の真空乾燥機で２４時間乾燥し、目的のポリベンゾオキサゾール（ＰＢＯ）前駆体（ｂ３）を得た。ＰＢＯ前駆体（ｂ３）の数平均分子量は８５００であった。【０２４５】
合成例６  アルカリ可溶性樹脂（ｂ４）の合成
公知の方法（特許第３１２０４７６号；実施例１）により、メチルメタクリレート／メタクリル酸／スチレン共重合体（質量比３０／４０／３０）を合成した。該共重合体１００質量部に対し、グリシジルメタクリレート４０質量部を付加させ、精製水で再沈、濾過及び乾燥することにより、数平均分子量１００００、酸価１１０（ｍｇＫＯＨ／ｇ）のラジカル重合性モノマーを含む重合体であるアクリル樹脂（ｂ４）を得た。【０２４６】
合成例７  フェノール樹脂（ｃ１）の合成
乾燥窒素気流下、ｍ−クレゾール１０８．０ｇ（１．００モル）、３７質量％ホルムアルデヒド水溶液７５．５ｇ（ホルムアルデヒド０．９３モル）、シュウ酸二水和物０．６３ｇ（０．００５モル）、メチルイソブチルケトン２６４ｇを仕込んだ後、油浴中に浸し、反応液を還流させながら、４時間重縮合反応を行った。その後、油浴の温度を３時間かけて昇温し、その後に、フラスコ内の圧力を４．０ｋＰａ〜６．７ｋＰａまで減圧し、揮発分を除去し、溶解している樹脂を室温まで冷却して、ノボラック型フェノール樹脂（ｃ１）を得た。ＧＰＣから重量平均分子量は３，５００であった。【０２４７】
合成例８  キノンジアジド化合物（ｅ２）の合成
乾燥窒素気流下、ＴｒｉｓＰ−ＰＡ（商品名、本州化学工業（株）製）２１．２２ｇ（０．０５モル）と５−ナフトキノンジアジドスルホニル酸クロリド３６．２７ｇ（０．１３５モル）を１，４−ジオキサン４５０ｇに溶解させ、室温にした。ここに、１，４−ジオキサン５０ｇと混合したトリエチルアミン１５．１８ｇを、系内が３５℃以上にならないように滴下した。滴下後３０℃で２時間撹拌した。トリエチルアミン塩を濾過し、ろ液を水に投入した。その後、析出した沈殿をろ過で集めた。この沈殿を真空乾燥機で乾燥させ、下記式で表されるキノンジアジド化合物（ｅ２）を得た。【０２４８】
【化２４】
2020075592.tif 000026
【０２４９】
以下に、実施例で用いた成分の略称を示す。
＜（Ａ）撥液材＞
“メガファック（登録商標）”ＲＳ−７２−Ｋ（ウレタン基および一般式（１３）で表される構造を有する化合物として下記化学式の重合体を含む撥液材、ＤＩＣ（株）製））【０２５０】
【化２５】
2020075592.tif 000027
【０２５１】
＜（Ｄ−Ｉ）および（Ｄ）熱架橋剤＞
ＨＭＯＭ−ＴＰＨＡＰ；（フェノール性水酸基を有し、かつ前記フェノール性水酸基の両オルト位に分子量４０以上の置換基を有する、下記化学式に示す化合物、本州化学工業（株）製）【０２５２】
【化２６】
2020075592.tif 000028
【０２５３】
ＶＧ３１０１Ｌ；“テクモア”（登録商標）ＶＧ３１０１Ｌ（下記化学式に示す化合物、（株）プリンテック製）。【０２５４】
【化２７】
2020075592.tif 000029
【０２５５】
＜溶剤＞
ＰＧＭＥＡ：プロピレングリコールモノメチルエーテルアセテート
ＰＧＭＥ；プロピレングリコールモノメチルエーテル
ＧＢＬ；γ−ブチロラクトン。【０２５６】
実施例１〜２７、比較例１〜７
図２に、評価に使用する基板の概略図を示す。まず、３８×４６ｍｍの無アルカリガラス板１に、スパッタ法により、ＩＴＯ透明導電膜１０ｎｍを無アルカリガラス板全面に形成し、第一電極２としてエッチングした。また、第二電極を取り出すため補助電極３も同時に形成した。得られた基板を“セミコクリーン”（登録商標）５６（フルウチ化学（株）製）で１０分間超音波洗浄してから超純水で洗浄し、乾燥して基板とした。【０２５７】
次に、黄色灯下、表２および表３に示す配合比で各成分を混合し、室温にて十分攪拌を行い溶解させた。その後、得られた溶液を孔径１μｍのフィルターでろ過し、感光性樹脂組成物Ｗ１〜Ｗ３４を得た。得られた感光性樹脂組成物を用い、この基板上に、スピンコート法により塗布し、１２０℃のホットプレート上で４分間プリベークして乾燥塗膜を形成した後、所定のパターンを有するフォトマスクを介してパターンニング露光した後、２．３８％ＴＭＡＨ水溶液で６０秒間または１２０秒間現像し、不要な部分を溶解させた後、純水でリンスし、基板上に幅７０μｍ及び長さ２６０μｍの開口部が中央に一カ所配置された隔壁パターン４を作成したものと、同様にして基板上に幅７０μｍ及び長さ２６０μｍの開口部が、幅方向にピッチ１５５μｍ及び長さ方向にピッチ４６５μｍで配置され、それぞれの開口部が第一電極を露出せしめる形状の隔壁パターン５を形成したものをそれぞれ作成した。【０２５８】
次に、開口部が中央に一カ所配置された隔壁パターン４、および、隔壁パターン５を形成した基板を、２５０℃でクリーンオーブン（光洋サーモシステム（株）社製）を用いて、窒素雰囲気下で１時間加熱して硬化させ、開口部が中央に一カ所配置された隔壁パターン４を形成した基板を用いて、（３）接触角の評価を行った。その結果を表４および表５に示す。【０２５９】
次に、２．３８％ＴＭＡＨ水溶液で６０秒間現像し、隔壁パターン５を形成した基板を用いて、正孔注入層として、安息香酸メチルを溶媒とした化合物（ＨＴ−１）のインキを、インクジェット装置（ＵＬＶＡＣ社製Ｌｉｔｌｅｘ１４２）を用いて、隔壁に囲まれた領域に滴下し、（４）開口部のインク濡れ性評価を実施した。その後、２００℃で焼成し、正孔注入層を形成した。次に、正孔輸送層として、４−メトキシトルエンを溶媒とした化合物（ＨＴ−２）を、インクジェット装置を用いて、隔壁に囲まれた領域に滴下したのち、１９０℃で焼成し、正孔輸送層を形成した。さらに、発光層として、４−メトキシトルエンを溶媒とした化合物（ＧＨ−１）と化合物（ＧＤ−１）の混合物を、インクジェット装置を用いて、隔壁に囲まれた領域に滴下したのち、１３０℃で焼成し、発光層を形成した。その後、電子輸送材料として、化合物（ＥＴ−１）と化合物（ＬｉＱ）を、体積比１：１で真空蒸着法によって順次積層し、有機ＥＬ層６を形成した。次に、化合物（ＬｉＱ）を２ｎｍ蒸着した後、ＭｇとＡｇを体積比１０：１で１０ｎｍ蒸着して第二電極７とした。最後に、低湿窒素雰囲気下でエポキシ樹脂系接着剤を用いてキャップ状ガラス板を接着することで封止し、１枚の基板上に５ｍｍ四方の発光装置を４つ作製した。【０２６０】
【化２８】
2020075592.tif 000030
【０２６１】
上述の方法で作製した有機ＥＬ表示装置を１０ｍＡ／ｃｍ２で直流駆動にて発光させ、（５）表示不良発生率の評価を行った。さらに、８０℃で１００時間保持し、再び１０ｍＡ／ｃｍ２で直流駆動にて発光させ、発光特性に変化がないか確認する（６）耐久性の評価を実施した結果を表４および表５に示す。【０２６２】
このように、表示不良の発生が少なく、加速条件での耐久性試験後でも発光素子としての性能が維持される、高い耐久性を持つ有機ＥＬ発光素子であることが確認された。【０２６３】
【表２】
2020075592.tif 000031
【０２６４】
【表３】
2020075592.tif 000032
【０２６５】
【表４】
2020075592.tif 000033
【０２６６】
【表５】
2020075592.tif 000034
【０２６７】
実施例２８〜３４
図２に、評価に使用する基板の概略図を示す。まず、３８×４６ｍｍの無アルカリガラス板１に、スパッタ法により、ＩＴＯ透明導電膜１０ｎｍを無アルカリガラス板全面に形成し、第一電極２としてエッチングした。また、第二電極を取り出すため補助電極３も同時に形成した。得られた基板を“セミコクリーン”（登録商標）５６（フルウチ化学（株）製）で１０分間超音波洗浄してから超純水で洗浄し、乾燥して基板とした。【０２６８】
次に、感光性樹脂組成物Ｗ２１を用い、この基板上に、スピンコート法により塗布し、１２０℃のホットプレート上で４分間プリベークして乾燥塗膜を形成した。その後、所定のパターンを有するフォトマスクを介してパターンニング露光した。この際、「ハーフ露光」により、横断面が台形状の第１隔壁部と、該第１隔壁部の上部に横断面が台形状の第２隔壁部とを有する段差形状であり、該基板と垂直方向に割断した面において、該第１隔壁部の上面の幅をＡ、該第２隔壁部の底面の幅をＢとした場合、Ａ＞Ｂの関係を満たす段差形状になるように、露光を行った。【０２６９】
次に、２．３８％ＴＭＡＨ水溶液で６０秒間現像し、不要な部分を溶解させた後、純水でリンスし、基板上に幅７０μｍ及び長さ２６０μｍの開口部が、幅方向にピッチ１５５μｍ及び長さ方向にピッチ４６５μｍで配置され、それぞれの開口部が第一電極を露出せしめる形状の隔壁パターン５を形成したものを２枚ずつ作成した。作成した隔壁の膜厚を表６に示す。【０２７０】
次に、隔壁パターン５を形成した基板を用いて、正孔注入層として、安息香酸メチルを溶媒とした化合物（ＨＴ−１）のインキを、インクジェット装置（ＵＬＶＡＣ社製Ｌｉｔｌｅｘ１４２）を用いて、隔壁に囲まれた領域に滴下した。この際に、開口部外へのインク漏れの有無を確認し、下記の様に評価した。【０２７１】
Ａ：インク漏れ無し
Ｂ：インク漏れあり
次に、２００℃で焼成し、正孔注入層を形成した。その後、１枚目の基板を用いて開口部の横断面をＳＥＭ観察し、正孔注入層端部の位置を確認した。下記の様に評価した。【０２７２】
Ａ：正孔注入層端部が第２隔壁部側面上にある。【０２７３】
Ｂ：正孔注入層端部が第１隔壁部側面上にある。【０２７４】
次に、もう一方の基板に正孔輸送層として、４−メトキシトルエンを溶媒とした化合物（ＨＴ−２）を、インクジェット装置を用いて、隔壁に囲まれた領域に滴下したのち、１９０℃で焼成し、正孔輸送層を形成した。さらに、発光層として、４−メトキシトルエンを溶媒とした化合物（ＧＨ−１）と化合物（ＧＤ−１）の混合物を、インクジェット装置を用いて、隔壁に囲まれた領域に滴下したのち、１３０℃で焼成し、発光層を形成した。その後、電子輸送材料として、化合物（ＥＴ−１）と化合物（ＬｉＱ）を、体積比１：１で真空蒸着法によって順次積層し、有機ＥＬ層６を形成した。次に、化合物（ＬｉＱ）を２ｎｍ蒸着した後、ＭｇとＡｇを体積比１０：１で１０ｎｍ蒸着して第二電極７とした。最後に、低湿窒素雰囲気下でエポキシ樹脂系接着剤を用いてキャップ状ガラス板を接着することで封止し、１枚の基板上に５ｍｍ四方の発光装置を４つ作製した。【０２７５】
上述の方法で作製した有機ＥＬ表示装置を１０ｍＡ／ｃｍ２で直流駆動にて発光させ、画素の中心部と外周部を比較し、画素内の輝度ムラの有無を観察し、評価を行った。【０２７６】
Ａ：画素の中心部と外周部を比較して、表示不良なし。【０２７７】
Ｂ：画素の中心部と外周部を比較して、表示不良あり。【０２７８】
【表６】
2020075592.tif 000035
【符号の説明】
【０２７９】
１  無アルカリガラス板
２  第一電極
３  補助電極
４  開口部が中央に一カ所配置された隔壁パターン
５  隔壁パターン
６  有機ＥＬ層
７  第二電極
８  基板
９  第一隔壁部
１０  第二隔壁部
１１  機能層
１２  機能層端部
【図１】
2020075592.tif 000042
【図２】
2020075592.tif 000043
【国際調査報告】
2020075592.tif 000044
2020075592.tif 000045
2020075592.tif 000046
2020075592.tif 000047